(57)【要約】  本発明は、第１の含水性軟質素材から形成される中央部と、第２の含水性軟質素材から形成される周辺部とを備え、上記第１の含水性軟質素材がシリコーン含有モノマーを含む第１の硬化性組成物を硬化して得られるハイブリッドソフトコンタクトレンズである。上記第１の含水性軟質素材のヤング率が３．０ＭＰａ以上１００ＭＰａ以下であり、上記第２の含水性軟質素材のヤング率が０．２０ＭＰａ以上３．０ＭＰａ未満であるとよい。【特許請求の範囲】
【請求項１】
第１の含水性軟質素材から形成される中央部と、第２の含水性軟質素材から形成される周辺部とを備え、上記第１の含水性軟質素材がシリコーン含有モノマーを含む第１の硬化性組成物を硬化して得られるハイブリッドソフトコンタクトレンズ。
【請求項２】
上記第１の含水性軟質素材のヤング率が３．０ＭＰａ以上１００ＭＰａ以下であり、上記第２の含水性軟質素材のヤング率が０．２０ＭＰａ以上３．０ＭＰａ未満である請求項１に記載のハイブリッドソフトコンタクトレンズ。
【請求項３】
下記式（１）に従った上記第１の含水性軟質素材のサイズ変化率（Ａ）と上記第２の含水性軟質素材のサイズ変化率（Ｂ）との差が０．０５以下である請求項１又は請求項２に記載のハイブリッドソフトコンタクトレンズ。
サイズ変化率＝水和処理後のプレートの２０℃にて生理食塩水に浸漬した状態での直径（ｍｍ）／水和処理前のプレートの直径（ｍｍ）  ・・・  （１）
【請求項４】
上記第１の含水性軟質素材のサイズ変化率（Ａ）に対する上記第２の含水性軟質素材のサイズ変化率（Ｂ）の比（Ｂ／Ａ）が０．９４以上１．０６以下である請求項３に記載のハイブリッドソフトコンタクトレンズ。
【請求項５】
上記第１の硬化性組成物が下記式（Ｉ）で表されるシリコーン含有モノマーを含み、
このシリコーン含有モノマーの含有率が３０質量％以上７０質量％以下である請求項１から請求項４のいずれか１項に記載のハイブリッドソフトコンタクトレンズ。
【化１】
2011004800.tif 000020
（式（Ｉ）中、ｍ及びｎは、それぞれ独立して、１〜１５の整数である。ｐは、０又は１である。）
【請求項６】
第１の含水性軟質素材から形成される中央部と、第２の含水性軟質素材から形成される周辺部とを備え、上記第１の含水性軟質素材がシリコーン含有モノマーを含む第１の硬化性組成物を硬化して得られるハイブリッドソフトコンタクトレンズの製造方法において、
第１の硬化性組成物を硬化させて、レンズ中央部用の上記第１の含水性軟質素材を形成する第１含水性軟質素材形成工程と、
第２の硬化性組成物を硬化させて、レンズ周辺部用の上記第２の含水性軟質素材を形成する第２含水性軟質素材形成工程と、
この第１の含水性軟質素材及び第２の含水性軟質素材を備える形成体をコンタクトレンズ形状に成形する成形工程と
を有するハイブリッドソフトコンタクトレンズの製造方法。
【請求項７】
上記第１含水性軟質素材形成工程及び第２含水性軟質素材形成工程において、一方の工程を先に行い、形成された一方の含水性軟質素材に他方の硬化性組成物を接触させた状態で他方の工程を行う請求項６に記載のハイブリッドソフトコンタクトレンズの製造方法。
【請求項８】
上記第１含水性軟質素材形成工程及び第２含水性軟質素材形成工程後に、形成された第１の含水性軟質素材及び第２の含水性軟質素材を、第３の硬化性組成物を介して接着させることにより両含水性軟質素材を一体化させる工程
を有する請求項６に記載のハイブリッドソフトコンタクトレンズの製造方法。
【請求項９】
上記第１含水性軟質素材形成工程及び第２含水性軟質素材形成工程前に、第３の硬化性組成物を硬化させて、平均厚さ０．５ｍｍ以下の接合層を形成する工程を有し、
上記第１含水性軟質素材形成工程をこの接合層の一の面に第１の硬化性組成物を接触させた状態で行い、
上記第２含水性軟質素材形成工程をこの接合層の他の面に第２の硬化性組成物を接触させた状態で行う請求項６に記載のハイブリッドソフトコンタクトレンズの製造方法。
【請求項１０】
下記式（１）に従った上記第１の含水性軟質素材のサイズ変化率（Ａ）と上記第２の含水性軟質素材のサイズ変化率（Ｂ）との差が０．０５以下である請求項６から請求項９のいずれか１項に記載のハイブリッドソフトコンタクトレンズの製造方法。
サイズ変化率＝水和処理後のプレートの２０℃にて生理食塩水に浸漬した状態での直径（ｍｍ）／水和処理前のプレートの直径（ｍｍ）  ・・・  （１）
【請求項１１】
上記第１の含水性軟質素材のサイズ変化率（Ａ）に対する上記第２の含水性軟質素材のサイズ変化率（Ｂ）の比（Ｂ／Ａ）が０．９４以上１．０６以下である請求項６から請求項１０のいずれか１項に記載のハイブリッドソフトコンタクトレンズの製造方法。
【請求項１２】
コンタクトレンズ形状に成形された上記形成体を水和処理液に浸漬することにより水和処理する工程
をさらに有し、
下記式（１’）に従った上記第１の含水性軟質素材のサイズ変化率（Ａ’）と上記第２の含水性軟質素材のサイズ変化率（Ｂ’）との差が０．０５以下となる第１の含水性軟質素材、第２の含水性軟質素材及び水和処理液の組み合わせを用いる請求項６から請求項１１のいずれか１項に記載のハイブリッドソフトコンタクトレンズの製造方法。
サイズ変化率＝水和処理液による水和処理後のプレートの水和処理液に浸漬した状態での直径（ｍｍ）／水和処理前のプレートの直径（ｍｍ）  ・・・  （１’）
【請求項１３】
上記第１の含水性軟質素材のサイズ変化率（Ａ’）に対する上記第２の含水性軟質素材のサイズ変化率（Ｂ’）の比（Ｂ’／Ａ’）が０．９４以上１．０６以下となる第１の含水性軟質素材、第２の含水性軟質素材及び水和処理液の組み合わせを用いる請求項１２に記載のハイブリッドソフトコンタクトレンズの製造方法。
【請求項１４】
第１の含水性軟質素材から形成される中央部と、第２の含水性軟質素材から形成される周辺部とを備え、上記第１の含水性軟質素材がシリコーン含有モノマーを含む第１の硬化性組成物を硬化して得られるハイブリッドソフトコンタクトレンズを水和処理液に浸漬する水和処理方法において、
下記式（１’）に従った上記第１の含水性軟質素材のサイズ変化率（Ａ’）と上記第２の含水性軟質素材のサイズ変化率（Ｂ’）との差が０．０５以下となる水和処理液を用いるハイブリッドソフトコンタクトレンズの水和処理方法。
サイズ変化率＝水和処理液による水和処理後のプレートの水和処理液に浸漬した状態での直径（ｍｍ）／水和処理前のプレートの直径（ｍｍ）  ・・・  （１’）
【請求項１５】
上記第１の含水性軟質素材のサイズ変化率（Ａ’）に対する上記第２の含水性軟質素材のサイズ変化率（Ｂ’）の比（Ｂ’／Ａ’）が０．９４以上１．０６以下となる水和処理液を用いる請求項１４に記載のハイブリッドソフトコンタクトレンズの水和処理方法。
【発明の詳細な説明】
【技術分野】
【０００１】
本発明は、装用感が良好かつ連続装用が可能なハイブリッドソフトコンタクトレンズ、このようなハイブリッドソフトコンタクトレンズの製造方法、及びこのようなハイブリッドソフトコンタクトレンズの水和処理方法に関する。
【背景技術】
【０００２】
軟質素材と硬質素材とを備えるハイブリッドコンタクトレンズは、装用感に優れ、かつ酸素透過性に優れたレンズとしていくつか提案されている（特許文献１、特許文献２、特許文献３）。しかし、これらはレンズを構成する複数の素材のヤング率が大きく異なるために、同一応力下における形状変形の差が大きい。このため、瞬目時に違和感が生じ装用感を低下させる。【０００３】
また、シリコーン成分を含有した吸水率の低いハードレンズは濡れ性が著しく低下するため、乾燥感により、装用感を著しく損なう。特に従来のハイブリッドコンタクトレンズの場合、レンズがソフトコンタクトレンズと同じ大きさでありながら、水濡れ性の低いハードセグメントが、涙液が供給される周縁部から最も遠い部位に位置することとなる。このため、涙液による被膜が十分ではなく、乾燥による装用感低下が著しく生じる。特許文献４に記載の硬質部をソフト部によって包含した場合においても同様に、硬質部本来の硬度と周辺部の硬度の差異により装用感を低下させる。これらハイブリッドコンタクトレンズは滅菌処理が必須であるが、中央部に硬質な材料を用いると高圧蒸気による滅菌処理を施した場合、硬質部に塑性変形が生じるためレンズ機能が損なわれる。これらレンズには放射線滅菌を施すことが可能であるが、コストの問題等により一般的ではない。さらには、特許文献５のような方法も開示されているが、高酸素透過性能を担うシリコーン成分が含まれず、角膜に供給されるべき酸素量を十分に確保できない。【０００４】
また、装用感が良く酸素透過性に優れたシリコーン含有の含水性レンズであり連続装用可能でありながら、従来のシリコーン含有ハードレンズよりも涙液保持性に優れかつ軟質な同一ポリマーで構成されたシリコーン含有含水性ソフトレンズも提案されている（特許文献６）。しかし、この手法を用いて光学性に優れた連続装用可能な含水性ソフトコンタクトレンズを製造した場合、レンズ全体のヤング率が上昇するために、本来装用感の向上を担う周辺部のヤング率までが上昇しかえって装用感が低下する。
【先行技術文献】
【特許文献】
【０００５】
【特許文献１】特開昭４９−１２０６５５号公報
【特許文献２】特許第３３０９８５６号公報
【特許文献３】ＷＯ２００５／１１６７２８号パンフレット
【特許文献４】特表２００６−５１５６８９号公報
【特許文献５】特表平８−５０７０９４号公報
【特許文献６】特開平６−１２１８２６号公報
【発明の概要】
【発明が解決しようとする課題】
【０００６】
本発明は、装用感が良好かつ連続装用が可能で高圧蒸気滅菌可能な含水性のハイブリッドソフトコンタクトレンズ、このようなハイブリッドソフトコンタクトレンズの製造方法及びこのようなハイブリッドソフトコンタクトレンズの水和処理方法を提供する。
【課題を解決するための手段】
【０００７】
上記課題を解決するためになされた発明は、
第１の含水性軟質素材から形成される中央部と、第２の含水性軟質素材から形成される周辺部とを備え、上記第１の含水性軟質素材がシリコーン含有モノマーを含む第１の硬化性組成物を硬化して得られるハイブリッドソフトコンタクトレンズである。【０００８】
当該ハイブリッドソフトコンタクトレンズによれば、中央部・周辺部共に含水性軟質素材から形成されているため、この境界部が目に接触することによる装用感の低下を抑えることができる。また、当該ハイブリッドソフトコンタクトレンズは、硬質素材を用いていないことから、高圧蒸気滅菌が可能となる。【０００９】
また、当該ハイブリッドソフトコンタクトレンズによれば、第１の含水性軟質素材がシリコーン含有モノマーに由来する部分を含むことで、中央部においても十分な酸素透過性を付与することができる。【００１０】
上記第１の含水性軟質素材のヤング率が３．０ＭＰａ以上１００ＭＰａ以下であり、上記第２の含水性軟質素材のヤング率が０．２０ＭＰａ以上３．０ＭＰａ未満であることが好ましい。当該ハイブリッドソフトコンタクトレンズによれば、第１及び第２の含水性軟質素材のヤング率を上記範囲とすることで、力が加わった際の形状変形の差が抑えられるため、装用感の低下をさらに防ぐことができる。【００１１】
当該ハイブリッドソフトコンタクトレンズにおいて、
下記式（１）に従った上記第１の含水性軟質素材のサイズ変化率（Ａ）と上記第２の含水性軟質素材のサイズ変化率（Ｂ）との差が０．０５以下であるとよい。
サイズ変化率＝水和処理後のプレートの２０℃にて生理食塩水に浸漬した状態での直径（ｍｍ）／水和処理前のプレートの直径（ｍｍ）  ・・・  （１）【００１２】
当該ハイブリッドソフトコンタクトレンズによれば、第１含水性軟質素材と第２含水性軟質素材とのサイズ変化率の差を上記範囲としているため、水和処理や乾燥時など含水量の変化に対するレンズの変形を抑えることができる。【００１３】
上記第１の含水性軟質素材のサイズ変化率（Ａ）に対する上記第２の含水性軟質素材のサイズ変化率（Ｂ）の比（Ｂ／Ａ）が０．９４以上１．０６以下であるとよい。当該ハイブリッドソフトコンタクトレンズは、このサイズ変化率の比を上記範囲とすることで、さらに上記変形を抑えることができる。【００１４】
上記第１の硬化性組成物が下記式（Ｉ）で表されるシリコーン含有モノマーを含み、このシリコーン含有モノマーの含有率が３０質量％以上７０質量％以下であるとよい。
【化１】
2011004800.tif 000002
（式（Ｉ）中、ｍ及びｎは、それぞれ独立して、１〜１５の整数である。ｐは、０又は１である。）【００１５】
当該ハイブリッドソフトコンタクトレンズは、第１の含水性軟質素材が特定構造を有するシリコーン含有モノマーに由来する部分を含むことで、レンズの中央部に酸素透過性に加え、適度なヤング率を有する軟性を付与させることができる。【００１６】
本発明の第１の含水性軟質素材から形成される中央部と、第２の含水性軟質素材から形成される周辺部とを備え、上記第１の含水性軟質素材が、シリコーン含有モノマーを含む第１の硬化性組成物を硬化して得られるハイブリッドソフトコンタクトレンズの製造方法は、
第１の硬化性組成物を硬化させて、レンズ中央部用の上記第１の含水性軟質素材を形成する第１含水性軟質素材形成工程と、
第２の硬化性組成物を硬化させて、レンズ周辺部用の上記第２の含水性軟質素材を形成する第２含水性軟質素材形成工程と、
この第１の含水性軟質素材及び第２の含水性軟質素材を備える形成体をコンタクトレンズ形状に成形する成形工程と
を有する。【００１７】
当該製造方法によれば、中央部・周辺部ともに軟質素材から形成されるハイブリッドコンタクトレンズを効率的に製造することができる。【００１８】
上記第１含水性軟質素材形成工程及び第２含水性軟質素材形成工程において、一方の工程を先に行い、形成された一方の含水性軟質素材に他方の硬化性組成物を接触させた状態で他方の工程を行うことが好ましい。当該製造方法によれば、他方の硬化性組成物の一部が一方の含水性軟質素材に含浸した状態で硬化されるため、レンズ中央部と周辺部との接合部分の強度を高めることができる。また、この接合部分が、両含水性軟質素材の中間的な軟性及びサイズ変化率を備えることとなるため、水和処理時等におけるレンズの変形を抑えることができる。【００１９】
また、上記製造方法において、
上記第１含水性軟質素材形成工程及び第２含水性軟質素材形成工程後に、形成された第１の含水性軟質素材及び第２の含水性軟質素材を、第３の硬化性組成物を介して接着させることにより両含水性軟質素材を一体化させる工程を有することも好ましい。このような製造方法によっても、第１の含水性軟質素材及び第２の含水性軟質素材を、第３の硬化性組成物を介して接着させているため、水和処理の際などのレンズの変形を抑えることができる。【００２０】
また、上記製造方法において、
上記第１含水性軟質素材形成工程及び第２含水性軟質素材形成工程前に、第３の硬化性組成物を硬化させて、平均厚さ０．５ｍｍ以下の接合層を形成する工程を有し、
上記第１含水性軟質素材形成工程をこの接合層の一の面に第１の硬化性組成物を接触させた状態で行い、
上記第２含水性軟質素材形成工程をこの接合層の他の面に第２の硬化性組成物を接触させた状態で行うことも好ましい。【００２１】
このような製造方法によっても、第１の含水性軟質素材及び第２の含水性軟質素材が、接合層を介して一体化されているため、製造工程における水和処理時の際などのレンズの変形を抑えることができる。【００２２】
これらのハイブリッドソフトコンタクトレンズの製造方法において、
下記式（１）に従った上記第１の含水性軟質素材のサイズ変化率（Ａ）と上記第２の含水性軟質素材のサイズ変化率（Ｂ）との差が０．０５以下であるとよい。
サイズ変化率＝水和処理後のプレートの２０℃にて生理食塩水に浸漬した状態での直径（ｍｍ）／水和処理前のプレートの直径（ｍｍ）  ・・・  （１）【００２３】
また、これらのハイブリッドソフトコンタクトレンズの製造方法において、
上記第１の含水性軟質素材のサイズ変化率（Ａ）に対する上記第２の含水性軟質素材のサイズ変化率（Ｂ）の比（Ｂ／Ａ）が０．９４以上１．０６以下であるとよい。【００２４】
当該製造方法によれば、このようにサイズ変化率が近い第１の含水性軟質素材及び第２の含水性軟質素材を用いることで、成形工程後の水和処理時の際などのレンズの変形をさらに抑えることができる。【００２５】
これらの製造方法が、コンタクトレンズ形状に成形された上記形成体を水和処理液に浸漬することにより水和処理する工程
をさらに有し、この際、
下記式（１’）に従った上記第１の含水性軟質素材のサイズ変化率（Ａ’）と上記第２の含水性軟質素材のサイズ変化率（Ｂ’）との差が０．０５以下となる第１の含水性軟質素材、第２の含水性軟質素材及び水和処理液の組み合わせを用いるとよい。
サイズ変化率＝水和処理液による水和処理後のプレートの水和処理液に浸漬した状態での直径（ｍｍ）／水和処理前のプレートの直径（ｍｍ）  ・・・  （１’）【００２６】
当該製造方法によれば、このように第１及び第２の含水性素材並びに水和処理液を第１及び第２の含水性軟質素材のサイズ変化率を考慮して選択することなどで、水和処理時のレンズの変形をさらに低減させることができる。【００２７】
上記製造方法において、さらに第１の含水性軟質素材のサイズ変化率（Ａ’）に対する第２の含水性軟質素材のサイズ変化率（Ｂ’）の比（Ｂ’／Ａ’）が０．９４以上１．０６以下となる第１の含水性軟質素材、第２の含水性軟質素材及び水和処理液の組み合わせを用いるとよい。当該製造方法によれば、水和処理時のレンズの変形をより低減させることができる。【００２８】
本発明の第１の含水性軟質素材から形成される中央部と、第２の含水性軟質素材から形成される周辺部とを備え、上記第１の含水性軟質素材がシリコーン含有モノマーを含む第１の硬化性組成物を硬化して得られるハイブリッドソフトコンタクトレンズを水和処理液に浸漬する水和処理方法は、
下記式（１’）に従った上記第１の含水性軟質素材のサイズ変化率（Ａ’）と上記第２の含水性軟質素材のサイズ変化率（Ｂ’）との差が０．０５以下となる水和処理液を用いる方法である。
サイズ変化率＝水和処理液による水和処理後のプレートの水和処理液に浸漬した状態での直径（ｍｍ）／水和処理前のプレートの直径（ｍｍ）  ・・・  （１’）【００２９】
当該水和処理方法によれば、第１の含水性軟質素材のサイズ変化率（Ａ’）と第２の含水性軟質素材のサイズ変化率（Ｂ’）との差を所定範囲に抑えているため、乾燥状態のハイブリッドソフトコンタクトレンズをこの水和処理液で水和させた際に、レンズがほぼ均一に膨潤するので、レンズの変形を防止することができる。【００３０】
上記水和処理方法において、上記第１の含水性軟質素材のサイズ変化率（Ａ’）に対する上記第２の含水性軟質素材のサイズ変化率（Ｂ’）の比（Ｂ’／Ａ’）が０．９４以上１．０６以下となる水和処理液を用いるとよい。当該水和処理方法によれば、さらに、ハイブリッドソフトコンタクトレンズの変形を防止することができる。
【発明の効果】
【００３１】
本発明のハイブリッドソフトコンタクトレンズは、中央部・周辺部共に含水性軟質素材から形成されているため、境界部が目に接触することによる装用感の低下を抑えることができる。また、硬質素材を用いないことから、高圧蒸気滅菌が可能となる。【００３２】
また、本発明のハイブリッドソフトコンタクトレンズの製造方法は、上記ハイブリッドソフトコンタクトレンズの製造方法に好適であり、特に、水和処理時におけるレンズの変形を低減させることができる。本発明のハイブリッドソフトコンタクトレンズの水和処理方法によれば、水和処理におけるレンズの変形を低減させることができる。
【図面の簡単な説明】
【００３３】
【図１】実施例における第１含水性軟質素材形成工程の方法を示す模式図である。
【図２】実施例におけるフタ加工した第１の含水性軟質素材を示す模式図である。
【図３】実施例における第２含水性軟質素材形成工程の方法を示す模式図である。
【図４】実施例における第１及び第２の含水性軟質素材を備える形成体を示す模式図である。
【発明を実施するための形態】
【００３４】
以下、本発明の実施の形態をハイブリッドソフトコンタクトレンズ及びこの製造方法の順に詳説する。なお、製造方法の説明において、あわせて、ハイブリッドソフトコンタクトの水和処理方法について詳説する。
【００３５】
＜ハイブリッドソフトコンタクトレンズ＞
本発明のハイブリッドソフトコンタクトレンズは、第１の含水性軟質素材から形成される中央部と、第２の含水性軟質素材から形成される周辺部とを備える。
【００３６】
当該ハイブリッドソフトコンタクトレンズによれば、中央部・周辺部共に含水性軟質素材から形成されているため、この境界部が目に接触することによる装用感の低下を抑えることができる。また、当該ハイブリッドソフトコンタクトレンズは、硬質素材を用いていないことから、高圧蒸気滅菌が可能となる。
【００３７】
当該ハイブリッドソフトコンタクトレンズにおいて、第１の含水性軟質素材のヤング率と第２の含水性軟質素材のヤング率とが異なっていることが好ましい。具体的には、中央部（第１の含水性軟質素材）のヤング率を周辺部（第２の含水性軟質素材）のヤング率よりも高くする（従来のソフトコンタクトレンズよりも硬めにする）ことで、矯正力が高まる。なお、この第１及び第２含水性軟質素材のヤング率とは、含水状態で測定した値をいう。
【００３８】
中央部（第１の含水性軟質素材）のヤング率の好ましい値は３．０ＭＰａ以上１００ＭＰａ以下であり、より好ましい値は３．０ＭＰａ以上６５ＭＰａ以下である。中央部（第１の含水性軟質素材）のヤング率が上記下限より低いと角膜矯正効果を得ることができないおそれがある。また、中央部（第１の含水性軟質素材）のヤング率が上記上限より高いと、瞬目時に眼瞼から生じる圧力によるレンズ変形が境界部に集中するため、装用感に違和感が生じる場合がある。また、周辺部（第２の含水性軟質素材）のヤング率の好ましい値は０．２０ＭＰａ以上３．０ＭＰａ未満である。周辺部（第２の含水性軟質素材）のヤング率が上記下限より低いと、周辺部の形状保持ができずレンズの装着が困難となる場合がある。周辺部（第２の含水性軟質素材）のヤング率が上記上限より高いと装用感が低下する場合がある。また、当該ハイブリッドソフトコンタクトレンズによれば、第１及び第２の含水性軟質素材のヤング率を上記範囲とすることで、力が加わった際の形状変形の差が抑えられるため、装用感の低下をさらに防ぐことができる。
【００３９】
当該ハイブリッドソフトコンタクトレンズにおいて、
下記式（１）に従った上記第１の含水性軟質素材のサイズ変化率（Ａ）と上記第２の含水性軟質素材のサイズ変化率（Ｂ）との差が０．０５以下であるとよく、０．０４以下がさらに好ましい。
サイズ変化率＝水和処理後のプレートの２０℃にて生理食塩水に浸漬した状態での直径（ｍｍ）／水和処理前のプレートの直径（ｍｍ）  ・・・  （１）
【００４０】
当該ハイブリッドソフトコンタクトレンズによれば、第１含水性軟質素材と第２含水性軟質素材とのサイズ変化率の差を上記範囲とすることで、境界部分に加わるストレスが緩和され、水和処理時や乾燥時などにおける含水量の変化に対するレンズの変形を抑えることができる。
【００４１】
このサイズ変化率を測定する際のプレートは、水和処理前（乾燥状態）において、直径１２ｍｍ、厚さ０．２ｍｍである扁平円柱体を用いる。
【００４２】
上記第１の含水性軟質素材のサイズ変化率（Ａ）に対する上記第２の含水性軟質素材のサイズ変化率（Ｂ）の比（Ｂ／Ａ）が０．９４以上１．０６以下であるとよく、０．９５以上１．０５以下がさらに好ましい。当該ハイブリッドソフトコンタクトレンズは、このサイズ変化率の比を上記範囲とすることで、さらに上述の含水量の変化に対する変形を抑えることができる。
【００４３】
本発明のハイブリッドソフトコンタクトレンズの酸素透過係数（Ｄｋ）は、中央部（第１の含水性軟質素材）のＤｋ×（中央部の面積／全体の面積）と周辺部（第２の含水性軟質素材）のＤｋ×（周辺部の面積／全体の面積）の和が３０×１０−１１（ｃｍ２／ｓｅｃ）・（ｍＬＯ２／（ｍＬ×ｍｍＨｇ））以上であることが好ましい。
【００４４】
従来の硬質部（中央部）−軟質部（周辺部）ハイブリッドレンズの場合、軟質部は高酸素透過性能を担うシリコーン成分が含まれていないことから酸素透過性が極めて低いため、酸素透過係数（Ｄｋ）は硬質部のみの値を表現していたが、本発明では上記のとおり中央部と周辺部の和で表現することとしている。ここで、中央部のＤｋが高い値のレンズが得られても、角膜を覆うレンズの大部分は周辺部であることから、角膜への酸素供給量は結果として乏しい。また従来のハイブリッドレンズにおいても、周辺部へシリコーン成分を加えることは可能であったが、中央部（硬質部）のサイズ変化が無いことから、クラゲ状変形防止のために添加する周辺部の含水率相当の水溶性のサイズ変化率調整剤が必要であった。しかし、シリコーン成分が含まれる場合、対応する水溶性のサイズ変化率調整剤の溶解性は低くなるために、従来の手法においては含水率の設定に制限があった。これに対し、本発明のハイブリッドソフトコンタクトレンズでは中央部・周辺部共にシリコーン成分を添加することが可能となるため、レンズ全体に酸素透過性を付与することが可能となる。
【００４５】
中央部の形状としては、通常、円形又は楕円形である。この直径又は楕円の場合の長径としては、３〜１４ｍｍが好ましく、より好ましくは４〜１２ｍｍである。この長さが、３ｍｍ未満であると、散瞳した場合瞳孔径が光学部より大きくなり、良好な視力が得られない場合がある。また、この長さが、１４ｍｍを超える場合は取り外しが困難となる。この長さが４〜１２ｍｍの範囲では散瞳時にも良好な視力が得られ、かつ装用感が良い。一方、周辺部を含めた当該ハイブリッドソフトコンタクトレンズ全体の形状も、通常、円形又は楕円形である。この直径又は楕円の場合の長径としては、２０ｍｍ以下が好ましい。この長さが、２０ｍｍを超えると装着が困難となる場合がある。
【００４６】
当該ハイブリッドソフトコンタクトレンズは、後に製造方法において詳述するように、例えば、中央部が第１の硬化性組成物を硬化して得られる第１の含水性軟質素材から形成され、周辺部が第２の硬化性組成物を硬化して得られる第２の含水性軟質素材から形成される。第１及び第２の硬化性組成物には、一般的な眼用レンズ用のモノマーを始め、通常コンタクトレンズ、特に、含水性ソフトコンタクトレンズの形成の際に用いられる成分と同様なものを用いることができる。
【００４７】
また、第１の含水性軟質素材と第２の含水性軟質素材の組合せとしては、例えば、以下のものが挙げられる。
第１の含水性軟質素材  ／  第２の含水性軟質素材
シリコーン含有  非イオン性／シリコーン含有  非イオン性
シリコーン含有  イオン性／シリコーン含有  イオン性
シリコーン含有  非イオン性／シリコーン含有  イオン性
シリコーン含有  イオン性／シリコーン含有  非イオン性
シリコーン含有  イオン性／シリコーン非含有  イオン性
シリコーン含有  イオン性／シリコーン非含有  非イオン性
シリコーン含有  非イオン性／シリコーン非含有  イオン性
シリコーン含有  非イオン性／シリコーン非含有  非イオン性
【００４８】
第１の含水性軟質素材（中央部）を得るための第１の硬化性組成物は、少なくとも１種類のシリコーン含有モノマーを含む。なお、シリコーン含有モノマーは第２の硬化性組成物に含ませることもできる。
【００４９】
第１の硬化性組成物に少なくとも１種類のシリコーン含有モノマーを含むことにより、得られたハイブリッドソフトコンタクトレンズが高い酸素透過係数（Ｄｋ）を有することになり、連続装用を行った場合、角膜への酸素供給が良好に行われるようになる。
【００５０】
シリコーン含有モノマーとしては、たとえば、上記一般式（Ｉ）で表されるシランまたはシロキサン結合を有するスチレン誘導体、下記一般式（ＩＩ）で表されるシランまたはシロキサン結合を有する（メタ）アクリレート、ポリシロキサンマクロモノマー、ウレタン結合含有ポリシロキサンマクロモノマーがあげられるが、これらに限定されない。なかでも、中央部を形成する重合体（第１の含水性軟質素材）について高い酸素透過係数が得られるため、上記一般式（Ｉ）で表されるシランまたはシロキサン結合を有するスチレン誘導体、または、下記一般式（ＩＩ）で表されるシロキサン結合を有する（メタ）アクリレートが好ましい。
【化２】
2011004800.tif 000003
（上記式（ＩＩ）中、Ｒ１はＨ又はＣＨ３である。ｍは１〜５、ｎは１〜１５の整数である。）
【００５１】
ここで、本明細書にいう「（メタ）アクリレート」とは、「アクリレートおよび／またはメタクリレート」を意味し、他の（メタ）アクリレート誘導体についても同様である。
【００５２】
一般式（Ｉ）で表されるシランまたはシロキサン結合を有するスチレン誘導体の具体例としては、たとえば、トリメチルシリルスチレン、ペンタメチルジシロキサニルスチレン、ヘプタメチルトリシロキサニルスチレン、ノナメチルテトラシロキサニルスチレン、ペンタデカメチルヘプタシロキサニルスチレン、ヘンエイコサメチルデカシロキサニルスチレン、ヘプタコサメチルトリデカシロキサニルスチレン、ヘントリアコンタメチルペンタデカシロキサニルスチレン、ビス（トリメチルシロキシ）メチルシリルスチレン、トリス（トリメチルシロキシ）シリルスチレン、トリメチルシロキシ・ペンタメチルジシロキシ・メチルシリルスチレン、トリス（ペンタメチルジシロキシ）シリルスチレン、（トリス・トリメチルシロキシ）シロキサニル・ビス（トリメチルシロキシ）シリルスチレン、ビス（ヘプタメチルトリシロキシ）メチルシリルスチレン、トリス（メチルビス・トリメチルシロキシ・シロキシ）シリルスチレン、トリメチルシロキシ・ビス（トリス・トリメチルシロキシ・シロキシ）シリルスチレン、ヘプタキス（トリメチルシロキシ）トリシロキサニルスチレン、ノナメチルテトラシロキシ・ウンデシルメチルペンタシロキシ・メチルシリルスチレン、トリス（トリス・トリメチルシロキシ・シロキシ）シリルスチレン、（トリストリメチルシロキシ・ヘキサメチル）テトラシロキシ・（トリス・トリメチルシロキシ）シロキシ・トリメチルシロキシシリルスチレン、ノナキス（トリメチルシロキシ）テトラシロキサニルスチレン、ビス（トリデカメチルヘキサシロキシ）メチルシリスチレンなどがあげられる。これらは単独で、または２種以上を混合して用いることができる。なかでも、優れた酸素透過係数を有するため、トリス（トリメチルシロキシ）シリルスチレン（ｐ＝０、ｎ＝４）が好ましい。
【００５３】
第１の硬化性組成物における上記式（Ｉ）で表されるシリコーン含有モノマーの含有率としては、３０％質量以上７０％質量以下が好ましく、３５質量％以上６０質量％以下がさらに好ましい。第１の硬化性組成物において、上記式（Ｉ）で表され、ベンゼン環を有する上記シリコーン含有モノマーをこのような範囲で含有させることで、適度な酸素透過性に加え、所望する適度な硬度・ヤング率を第１の含水性軟質素材に効率的に付与することができる。
【００５４】
一般式（ＩＩ）で表されるシランまたはシロキサン結合を有する（メタ）アクリレートの具体例としては、たとえば、トリメチルシリルメチル（メタ）アクリレート、トリメチルシリルエチル（メタ）アクリレート、トリメチルシリルプロピル（メタ）アクリレート、ペンタメチルジシロキサニルメチル（メタ）アクリレート、ペンタメチルジシロキサニルエチル（メタ）アクリレート、ペンタメチルジシロキサニルプロピル（メタ）アクリレート、メチルビス（トリメチルシロキシ）シリルメチル（メタ）アクリレート、メチルビス（トリメチルシロキシ）シリルエチル（メタ）アクリレート、メチルビス（トリメチルシロキシ）シリルプロピル（メタ）アクリレート、トリス（トリメチルシロキシ）シリルメチル（メタ）アクリレート、トリス（トリメチルシロキシ）シリルエチル（メタ）アクリレート、トリス（トリメチルシロキシ）シリルプロピル（メタ）アクリレート、モノ［メチルビス（トリメチルシロキシ）シロキシ］ビス（トリメチルシロキシ）シリルメチル（メタ）アクリレート、モノ［メチルビス（トリメチルシロキシ）シロキシ］ビス（トリメチルシロキシ）シリルエチル（メタ）アクリレート、モノ［メチルビス（トリメチルシロキシ）シロキシ］ビス（トリメチルシロキシ）シリルプロピル（メタ）アクリレート、トリス［メチルビス（トリメチルシロキシ）シロキシ］シリルメチル（メタ）アクリレート、トリス［メチルビス（トリメチルシロキシ）シロキシ］シリルエチル（メタ）アクリレート、トリス［メチルビス（トリメチルシロキシ）シロキシ］シリルプロピル（メタ）アクリレートなどがあげられる。なかでも、優れた酸素透過係数を有するため、トリス（トリメチルシロキシ）シリルプロピル（メタ）アクリレート（ｍ＝３、ｎ＝４）が好ましい。
【００５５】
得られるハイブリッドソフトコンタクトレンズの酸素透過性をさらに向上させようとする場合には、ポリシロキサンマクロモノマーを用いることができる。また、ウレタン結合含有ポリシロキサンマクロモノマーをハイブリッドソフトコンタクトレンズ材料として用いることで、ウレタン結合により弾力性のある結合を有し、シロキサン部分により材料の柔軟性や酸素透過性を損なうことなく補強し、かつ弾力的反発性を付与して脆さをなくし、機械的強度を向上させるという性質を付与することができる。
【００５６】
ウレタン結合含有ポリシロキサンマクロモノマーは、分子の両末端に重合性基であるエチレン型不飽和基を有し、かかる重合性基を介して他の重合性成分と共重合されるので、得られる眼用レンズに分子の絡み合いによる物理的な補強効果だけでなく、化学的結合（共有結合）による補強効果を付与するという優れた性質を有するものである。すなわち、ウレタン結合含有ポリシロキサンマクロモノマーは、高分子架橋性モノマーとして作用するものである。
【００５７】
ウレタン結合含有ポリシロキサンマクロモノマーとしては、例えば、一般式（１）で表わされる、重合性基が１個以上のウレタン結合を介してシロキサン主鎖に結合しているポリシロキサンマクロモノマーを挙げることができる。
Ａ１−Ｕ１−（−Ｓ１−Ｕ２−）ｎ−Ｓ２−Ｕ３−Ａ２  （１）
【００５８】
式中、Ａ１は一般式（２）：
Ｙ２１−Ｚ２１−Ｒ３１−  （２）
（式中、Ｙ２１は（メタ）アクリロイル基、ビニル基またはアリル基、Ｚ２１は酸素原子または直接結合、Ｒ３１は直接結合または炭素数１〜１２の直鎖状、分岐鎖もしくは芳香環を有するアルキレン基を示す。）で表わされる基である。
【００５９】
Ａ２は一般式（３）：
−Ｒ３４−Ｚ２２−Ｙ２２  （３）
（式中、Ｙ２２は（メタ）アクリロイル基、ビニル基またはアリル基、Ｚ２２は酸素原子または直接結合、Ｒ３４は直接結合または炭素数１〜１２の直鎖状、分岐鎖もしくは芳香環を有するアルキレン基を示す）で表わされる基（ただし、一般式（２）中のＹ２１および一般式（３）中のＹ２２は同一であってもよく、異なっていてもよい。）である。
【００６０】
Ｕ１は一般式（４）：
−Ｘ２１−Ｅ２１−Ｘ２５−Ｒ３２−  （４）
（式中、Ｘ２１およびＸ２５はそれぞれ独立して直接結合、酸素原子およびアルキレングリコール基から選ばれ、Ｅ２１は−ＮＨＣＯ−基（ただし、この場合、Ｘ２１は直接結合であり、Ｘ２５は酸素原子またはアルキレングリコール基であり、Ｅ２１はＸ２５とウレタン結合を形成している。）、−ＣＯＮＨ−基（ただし、この場合、Ｘ２１は酸素原子またはアルキレングリコール基であり、Ｘ２５は直接結合であり、Ｅ２１はＸ２１とウレタン結合を形成している。）または飽和もしくは不飽和脂肪族系、脂環式系および芳香族系の群から選ばれたジイソシアネート由来の２価の基（ただし、この場合、Ｘ２１およびＸ２５はそれぞれ独立して酸素原子およびアルキレングリコール基から選ばれ、Ｅ２１はＸ２１およびＸ２５のあいだで２つのウレタン結合を形成している。）、Ｒ３２は炭素数１〜６の直鎖状または分岐鎖を有するアルキレン基を示す。）で表わされる基である。
【００６１】
Ｓ１およびＳ２はそれぞれ独立して一般式（５）：
【化３】
2011004800.tif 000004
（式中、Ｒ２３、Ｒ２４、Ｒ２５、Ｒ２６、Ｒ２７およびＲ２８はそれぞれ独立して炭素数１〜６のアルキル基、フッ素置換されたアルキル基またはフェニル基、Ｋは１０〜１００の整数、Ｌは０または１〜９０の整数であり、Ｋ＋Ｌは１０〜１００の整数である。）で表わされる基である。
【００６２】
Ｕ２は一般式（６）：
−Ｒ３７−Ｘ２７−Ｅ２４−Ｘ２８−Ｒ３８−  （６）
（式中、Ｒ３７およびＲ３８はそれぞれ独立して炭素数１〜６の直鎖状または分岐鎖を有するアルキレン基；Ｘ２７およびＸ２８はそれぞれ独立して酸素原子またはアルキレングリコール基；Ｅ２４は飽和もしくは不飽和脂肪族系、脂環式系および芳香族系の群から選ばれたジイソシアネート由来の２価の基（ただし、この場合、Ｅ２４はＸ２７およびＸ２８のあいだで２つのウレタン結合を形成している。）で表わされる基である。
【００６３】
Ｕ３は一般式（７）：
−Ｒ３３−Ｘ２６−Ｅ２２−Ｘ２２−  （７）
（式中、Ｒ３３は炭素数１〜６の直鎖状または分岐鎖を有するアルキレン基、Ｘ２２およびＸ２６はそれぞれ独立して直接結合、酸素原子およびアルキレングリコール基から選ばれ、Ｅ２２は−ＮＨＣＯ−基（ただし、この場合、Ｘ２２は酸素原子またはアルキレングリコール基であり、Ｘ２６は直接結合であり、Ｅ２２はＸ２２とウレタン結合を形成している。）、−ＣＯＮＨ−基（ただし、この場合、Ｘ２２は直接結合であり、Ｘ２６は酸素原子またはアルキレングリコール基であり、Ｅ２２はＸ２６とウレタン結合を形成している。）または飽和もしくは不飽和脂肪族系、脂環式系および芳香族系の群から選ばれたジイソシアネート由来の２価の基（ただし、この場合、Ｘ２２およびＸ２６はそれぞれ独立して酸素原子およびアルキレングリコール基から選ばれ、Ｅ２２はＸ２２およびＸ２６のあいだで２つのウレタン結合を形成している。）で表わされる基である。
【００６４】
ｎは０または１〜１０の整数を示す。
【００６５】
一般式（１）において、Ａ１は、上記したように、一般式（２）：
Ｙ２１−Ｚ２１−Ｒ３１−  （２）
（式中、Ｙ２１、Ｚ２１およびＲ３１は上記と同じである。）で表わされる基であり、またＡ２は一般式（３）：
−Ｒ３４−Ｚ２２−Ｙ２２  （３）
（式中、Ｙ２２、Ｚ２２およびＲ３４は上記と同じである。）で表わされる基である。
【００６６】
Ｙ２１およびＹ２２は、いずれも重合性基であるが、親水性モノマーと容易に共重合しうるという点で、アクリロイル基がとくに好ましい。
【００６７】
Ｚ２１およびＺ２２は、いずれも酸素原子または直接結合であり、好ましくは酸素原子である。
【００６８】
Ｒ３１およびＲ３４は、いずれも直接結合または炭素数１〜１２の直鎖状、分岐鎖もしくは芳香環を有するアルキレン基であり、好ましくはエチレン基、プロピレン基、ブチレン基である。
【００６９】
Ｕ１、Ｕ２およびＵ３は、上記マクロモノマーの分子鎖中でウレタン結合を含む基を表わす。
【００７０】
Ｕ１およびＵ３において、Ｅ２１およびＥ２２は、上記したように、それぞれ−ＣＯＮＨ−基、−ＮＨＣＯ−基または飽和もしくは不飽和脂肪族系、脂環式系および芳香族系の群から選ばれたジイソシアネート由来の２価の基を表わす。ここで、飽和もしくは不飽和脂肪族系、脂環式系および芳香族系の群から選ばれたジイソシアネート由来の２価の基としては、たとえばエチレンジイソシアネート、１，３−ジイソシアネートプロパン、ヘキサメチレンジイソシアネートなどの飽和脂肪族系ジイソシアネート由来の２価の基；１，２−ジイソシアネートシクロヘキサン、ビス（４−イソシアネートシクロヘキシル）メタン、イソホロンジイソシアネートなどの脂環式系ジイソシアネート由来の２価の基；トリレンジイソシアネート、１，５−ジイソシアネートナフタレンなどの芳香族系ジイソシアネート由来の２価の基；２，２’−ジイソシアネートジエチルフマレートなどの不飽和脂肪族系ジイソシアネート由来の２価の基があげられる。これらのなかでは、比較的入手しやすく、かつ強度を付与しやすいので、ヘキサメチレンジイソシアネート由来の２価の基、トリレンジイソシアネート由来の２価の基およびイソホロンジイソシアネート由来の２価の基が好ましい。
【００７１】
Ｕ１において、Ｅ２１が−ＮＨＣＯ−基である場合には、Ｘ２１は直接結合であり、Ｘ２５は酸素原子またはアルキレングリコール基であり、Ｅ２１はＸ２５と式：−ＮＨＣＯＯ−で表わされるウレタン結合を形成する。また、Ｅ２１が−ＣＯＮＨ−基である場合には、Ｘ２１は酸素原子またはアルキレングリコール基であり、Ｘ２５は直接結合であり、Ｅ２１はＸ２１と式：−ＯＣＯＮＨ−で表わされるウレタン結合を形成する。さらにＥ２１が上記ジイソシアネート由来の２価の基である場合には、Ｘ２１およびＸ２５はそれぞれ独立して酸素原子および好ましくは炭素数１〜６のアルキレングリコール基から選ばれ、Ｅ２１はＸ２１とＸ２５とのあいだで２つのウレタン結合を形成している。Ｒ３２は炭素数１〜６の直鎖状または分岐鎖を有するアルキレン基である。
【００７２】
Ｕ２において、Ｅ２４は、上記したように、飽和もしくは不飽和脂肪族系、脂環式系および芳香族系の群から選ばれたジイソシアネート由来の２価の基を表わす。ここで、飽和もしくは不飽和脂肪族系、脂環式系および芳香族系の群から選ばれたジイソシアネート由来の２価の基としては、たとえば上記Ｕ１およびＵ３における場合と同様の２価の基があげられる。これらのなかでは、比較的入手しやすく、かつ強度を付与しやすいので、ヘキサメチレンジイソシアネート由来の２価の基、トリレンジイソシアネート由来の２価の基およびイソホロンジイソシアネート由来の２価の基が好ましい。また、Ｅ２４はＸ２７とＸ２８とのあいだで２つのウレタン結合を形成している。Ｘ２７およびＸ２８はそれぞれ独立して酸素原子または好ましくは炭素数１〜６のアルキレングリコール基であり、またＲ３７およびＲ３８はそれぞれ独立して炭素数１〜６の直鎖状または分岐鎖を有するアルキレン基である。
【００７３】
Ｕ３において、Ｒ３３は炭素数１〜６の直鎖状または分岐鎖を有するアルキレン基である。Ｅ２２が−ＮＨＣＯ−基である場合には、Ｘ２２は酸素原子またはアルキレングリコール基であり、Ｘ２６は直接結合であり、Ｅ２２はＸ２２と式：−ＮＨＣＯＯ−で表わされるウレタン結合を形成する。また、Ｅ２２が−ＣＯＮＨ−基である場合には、Ｘ２２は直接結合であり、Ｘ２６は酸素原子またはアルキレングリコール基であり、Ｅ２２はＸ２６と式：−ＯＣＯＮＨ−で表わされるウレタン結合を形成する。さらにＥ２２が上記ジイソシアネート由来の２価の基である場合には、Ｘ２２およびＸ２６はそれぞれ独立して酸素原子および好ましくは炭素数１〜６のアルキレングリコール基から選ばれ、Ｅ２２はＸ２２とＸ２６とのあいだで２つのウレタン結合を形成している。
【００７４】
ここで、上記Ｘ２１、Ｘ２５、Ｘ２７、Ｘ２８、Ｘ２２およびＸ２６における好ましくは炭素数１〜２０のアルキレングリコールとしては、たとえば一般式（８）：
−Ｏ−（ＣｘＨ２ｘ−Ｏ）ｙ−  （８）
（式中、ｘは１〜４の整数、ｙは１〜５の整数を示す。）で表わされる基などがあげられる。
【００７５】
Ｓ１およびＳ２はいずれも、上記したように、一般式（５）で表わされる基である。
【００７６】
一般式（５）において、Ｒ２３、Ｒ２４、Ｒ２５、Ｒ２６、Ｒ２７およびＲ２８は、上記したように、それぞれ独立して炭素数１〜６のアルキル基、フッ素置換されたアルキル基またはフェニル基である。
【００７７】
上記フッ素置換されたアルキル基としては、たとえば３，３，３−トリフルオロ−ｎ−プロピル基、１，１，１−トリフルオロイソプロピル基、４，４，４−トリフルオロ−ｎ−ブチル基、３，３，３−トリフルオロイソブチル基、３，３，３−トリフルオロ−ｓｅｃ−ブチル基、３，３，３−トリフルオロ−ｔ−ブチル基、５，５，５−トリフルオロ−ｎ−ペンチル基、４，４，４−トリフルオロイソペンチル基、３，３，３−トリフルオロチオペンチル基、６，６，６−トリフルオロ−ｎ−ヘキシル基などの末端炭素原子がトリフルオロメチル化されたアルキル基などがあげられる。なお、本発明においては、かかるフッ素置換されたアルキル基を有する化合物を用い、その配合量を多くすると、得られる含水性軟質素材の抗脂質汚染性が向上する傾向がある。
【００７８】
また、好ましくは、Ｋは１０〜１００の整数、Ｌは０または１〜９０の整数であり、Ｋ＋Ｌは、好ましくは１０〜１００の整数であり、より好ましくは１０〜８０である。Ｋ＋Ｌが、１００よりも大きい場合には、ウレタン基含有ポリシロキサンマクロモノマーの分子量が大きくなり、これと親水性モノマーとの相溶性がわるくなり、配合時に均一に溶解しなかったり、重合時に相分離して白濁を呈し、均一で透明な眼用レンズ材料が得られない傾向がある。また、Ｋ＋Ｌが１０未満である場合には、得られるコンタクトレンズの酸素透過性が低くなり、柔軟性も低下する傾向がある。
【００７９】
さらに、ｎは０または１〜１０の整数であることが好ましい。ｎが１０よりも大きい場合には、ウレタン基含有ポリシロキサンマクロモノマーの分子量が大きくなり、これと親水性モノマーとの相溶性がわるくなり、配合時に均一に溶解しなかったり、重合時に相分離して白濁を呈し、均一で透明なコンタクトレンズが得られない傾向がある。ｎはより好ましくは０または１〜５の整数である。
【００８０】
また、ウレタン結合含有ポリシロキサンマクロモノマーとしては、一般式（９）で表わされる、重合性基が１個以上のウレタン結合を介してシロキサン主鎖に結合しているポリシロキサンマクロモノマーも挙げることができる。
Ａ１−Ｕ１−Ｔ１−Ｕ４−（Ｓ１−Ｕ２）ｎ−Ｓ２−Ｕ５−Ｔ２−Ｕ３−Ａ２  （９）
【００８１】
式中、Ａ１、Ａ２、Ｕ１、Ｕ２、Ｕ３、Ｓ１、Ｓ２、ｎの定義は、一般式（１）と同じであり、Ｕ４、Ｕ５の定義、それぞれＵ１、Ｕ３と同じである。ただし、Ａ１、Ａ２中のＹ２１、Ｙ２２については、（メタ）アクリロイル基、ビニル基またはアリル基である。
【００８２】
Ｔ１およびＴ２は、一般式（１０）：
−Ｑ−（ＣＨ２ＣＨＤ−Ｑ）ｎ−  （１０）
（式中、Ｄは水素原子、メチル基または水酸基であり、Ｑは直接結合または酸素原子、ｎは５〜１０，０００である。）
あるいは、一般式（１１）：
―（Ｍ）ｘ−  （１１）
（式中、Ｍは、１−メチル−３−メチレン−２−ピロリジノン（Ｎ−ＭＭＰ）、Ｎ−ビニル−２−ピロリドン（Ｎ−ＶＰ）、（メタ）アクリル酸、（メタ）アクリル酸塩、Ｎ，Ｎ−ジメチルアクリルアミド、Ｎ，Ｎ−ジエチルアクリルアミド、２−ヒドロキシエチル（メタ）アクリレート、テトラヒドロフラン、オキセタン、オキサゾリン、２−メタクリロイルオキシエチルホスホリルコリンなどから選択される親水性モノマーに由来する構造単位を示し、それらから構成されるポリマーの重合連鎖については、直鎖状でも分岐状でもよく、またランダム状、ブロック状に結合していてもよい。Ｘは５〜１０，０００である）で表される親水性ポリマー含有セグメントまたは親水性オリゴマー含有セグメントである。
【００８３】
ウレタン結合含有ポリシロキサンマクロモノマーは、さらに親水性ポリマー構造を有していてもよい。この構造により、ウレタン結合含有ポリシロキサンマクロモノマーと親水性モノマーとの相溶性が向上し、これらからなる材料の水濡れ性を向上させることができる。上記親水性ポリマー構造としては、ポリエチレングリコール、ポリプロピレングリコール、ポリビニルアルコール、ポリビニルピロリドン、ポリ（メタ）アクリル酸、ポリ（メタ）アクリル酸塩、ポリ（２−ヒドロキシエチル（メタ）アクリレート）、ポリテトラヒドロフラン、ポリオキセタン、ポリオキサゾリン、ポリジメチルアクリルアミド、ポリジエチルアクリルアミドなどの親水性モノマーを重合して得られるポリマー構造、ポリ（２−メタクリロイルオキシエチルホスホリルコリン）などの双性イオン性基含有モノマーを重合して得られるポリマー構造などがあげられる。この親水性ポリマー構造部分の分子量は、１００〜１，０００，０００が好ましく、より好ましくは１，０００〜５００，０００である。分子量が１００未満である場合、ウレタン基含有ポリシロキサンマクロモノマーを親水性モノマーに溶解させるのに十分な親水性を付与できなくなる傾向がある。一方、分子量が１，０００，０００を超える場合、親水性・疎水性のドメインが大きくなり、透明なコンタクトレンズが得られなくなる傾向がある。
【００８４】
ウレタン結合含有ポリシロキサンマクロモノマーの代表例としては、たとえば式：
【化４】
2011004800.tif 000005
で表わされる化合物（式中、ｎは０または１〜１５００）、式：
【化５】
2011004800.tif 000006
で表わされる化合物（式中、ｎは０〜１０である。）などがあげられる。これらは、単独でまたは２種以上を混合して用いることができる。
【００８５】
第１の硬化性組成物におけるシリコーン含有モノマーの量は、第１の硬化性組成物における全重合性成分中の２０〜９０質量％であることが好ましく、より好ましくは２５〜７０質量％である。この量が多すぎるとレンズへの脂質の付着によりレンズが汚れる傾向にあり、少なすぎると酸素透過係数が小さくなり、酸素供給量が少なくなる傾向にある。
【００８６】
第２の硬化性組成物におけるシリコーン含有モノマーの量は、第２の硬化性組成物における全重合性成分中の０〜８０質量％であることが好ましく、より好ましくは１０〜６０質量％である。この量が多すぎるとごわつきが発生し、装用感が低下する。
【００８７】
本発明のハイブリッドソフトコンタクトレンズにおいては、第１の硬化性組成物及び第２の硬化性組成物に少なくとも１種類の共通した親水性モノマーを含むことが好ましい。ここで、親水性モノマーとは、単独重合体の含水率が５％以上の含水性を有するモノマーをいう。
【００８８】
第１の硬化性組成物及び第２の硬化性組成物に少なくとも１種類の共通した親水性モノマーが含まれていると、例えば後述する製造方法（１）において、中央部（第１の硬化性組成物）と周辺部（第２の硬化性組成物）のいずれかを先に重合した際に、すでに重合体となっている部分に他のモノマー混合物が含浸しやすくなり、中央部および周辺部の接合強度が向上したハイブリッドソフトコンタクトレンズを得ることができる。
【００８９】
親水性モノマーとしては、たとえば、
（１）水酸基含有アルキル（メタ）アクリレート類（たとえば、ヒドロキシメチル（メタ）アクリレート、ヒドロキシエチル（メタ）アクリレート、ヒドロキシプロピル（メタ）アクリレート、ヒドロキシブチル（メタ）アクリレート、ヒドロキシペンチル（メタ）アクリレートなどのヒドロキシアルキル（メタ）アクリレート、ジヒドロキシプロピル（メタ）アクリレート、ジヒドロキシブチル（メタ）アクリレート、ジヒドロキシペンチル（メタ）アクリレートなどのジヒドロキシアルキル（メタ）アクリレート）、
（２）（メタ）アクリルアミドモノマー類（たとえば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミドなどのＮ，Ｎ−ジアルキル（メタ）アクリルアミド、Ｎ，Ｎ−ジメチルアミノプロピル（メタ）アクリルアミド、Ｎ，Ｎ−ジエチルアミノプロピル（メタ）アクリルアミドなどのＮ，Ｎ−ジアルキルアミノアルキル（メタ）アクリルアミド）、
（３）Ｎ−ビニルラクタム類（たとえば、Ｎ−ビニルピロリドン、Ｎ−ビニルピペリドン、Ｎ−ビニルカプロラクタムなど）、
（４）上記以外の親水性モノマー（たとえば、ジエチレングリコールモノ（メタ）アクリレート、トリエチレングリコールモノ（メタ）アクリレート、プロピレングリコールモノ（メタ）アクリレート、（メタ）アクリル酸、メトキシエチル（メタ）アクリレート、エトキシエチル（メタ）アクリレート、無水マレイン酸、マレイン酸、マレイン酸誘導体、フマル酸、フマル酸誘導体、アミノスチレン、ヒドロキシスチレン）、
などがあげられ、単独でまたは２種以上を混合して用いることができる。なかでも従来コンタクトレンズの原料として使用されていること、適度な含水率を有し含水率の調整が容易であること、接合部の含浸が進みやすいことから水酸基含有アルキル（メタ）アクリレートが好ましく、それらの中でも、アルキル基の炭素数が１〜４程度の水酸基含有アルキル（メタ）アクリレートであるヒドロキメチル（メタ）アクリレート、ヒドロキシエチル（メタ）アクリレート、ヒドロキシブチル（メタ）アクリレート、ヒドロキシプロピル（メタ）アクリレートがさらに好ましい。
【００９０】
第１の硬化性組成物における親水性モノマーの量は、第１の硬化性組成物における全重合性成分中の１０〜８０質量％であることが好ましい。この量が少なすぎると、親水性が十分に得られずにレンズの水濡れ性が低下し、含水による軟質化効果が得られないため装用感が低下する。また、多すぎるとポリマーが柔らかくなるために角膜矯正能力が低下したり、酸素透過性の低下を招く。
【００９１】
本発明のハイブリッドコンタクトレンズは、中央部及び周辺部のいずれもが含水性である。中央部及び周辺部のいずれもが含水性で軟質であるために、これら部分は１０％以上の含水率を有する素材から構成されることが好ましい。ここで、含水率は、
含水率（％）＝［（含水後の重合体（含水性軟質素材）の質量−含水前の重合体（含水性軟質素材）の質量）／含水後の重合体（含水性軟質素材）の質量］×１００
で示される式により算出される。なお、含水性とは、含水することができる性質をいい、この含水性軟質素材は含水していても、含水していなくてもよい。
【００９２】
第２の硬化性組成物を重合して得られる重合体（第２の含水性軟質素材）の含水率に対する、第１の硬化性組成物及び第２の硬化性組成物に共通して含まれる親水性モノマーの単独重合体の含水率の割合が２以下であることが好ましく、１．５以下であることがより好ましい。この割合が２を超えると、コンタクトレンズを含水させた場合に、中央部と周辺部の接合部が局所的な膨潤により盛り上がり好ましいコンタクトレンズ形状とならず、また、この膨潤部が角膜を圧迫することで装用感が悪化する傾向がある。また、上記割合としては、０．１以上であることが好ましい。この割合が０．１未満では、周辺部および中央部の接合部において充分な接合強度が得られなくなる傾向がある。
【００９３】
具体的には、第２の硬化性組成物を重合して得られる重合体（第２の含水性軟質素材）の含水率は、視力補正能力を有し、装用感を良好とする観点から、５％〜８０％が好ましく、５％〜５０％がより好ましい。
【００９４】
得られるコンタクトレンズの耐汚染性をさらに向上させようとする場合には、炭化水素基の水素原子の一部がフッ素原子で置換された重合性化合物であるフッ素含有モノマーなどを用いることができる。上記フッ素含有モノマーとしては、たとえば一般式（ＩＩＩ）：
ＣＨ２＝ＣＲ１ＣＯＯＣｓＨ（２ｓ−ｔ−ｕ＋１）Ｆｔ（ＯＨ）ｕ  （ＩＩＩ）
（式中、Ｒ１は水素原子またはＣＨ３、ｓは１〜１５の整数、ｔは１〜（２ｓ＋１）の整数、ｕは０〜２の整数を示す）で表わされるモノマーなどがあげられる。
【００９５】
上記一般式（ＩＩＩ）で表わされるモノマーの代表例としては、たとえば２，２，２−トリフルオロエチル（メタ）アクリレート、２，２，３，３−テトラフルオロプロピル（メタ）アクリレート、２，２，３，３−テトラフルオロ−ｔ−ペンチル（メタ）アクリレート、２，２，３，４，４，４−ヘキサフルオロブチル（メタ）アクリレート、２，２，３，４，４，４−ヘキサフルオロ−ｔ−ヘキシル（メタ）アクリレート、２，３，４，５，５，５−ヘキサフルオロ−２，４−ビス（トリフルオロメチル）ペンチル（メタ）アクリレート、２，２，３，３，４，４−ヘキサフルオロブチル（メタ）アクリレート、１，１，１，３，３，３−ヘキサフルオロイソプロピル（メタ）アクリレート、２，２，３，３，４，４，４−ヘプタフルオロブチル（メタ）アクリレート、２，２，３，３，４，４，５，５−オクタフルオロペンチル（メタ）アクリレート、２，２，３，３，４，４，５，５，５−ノナフルオロペンチル（メタ）アクリレート、２，２，３，３，４，４，５，５，６，６，７，７−ドデカフルオロヘプチル（メタ）アクリレート、３，３，４，４，５，５，６，６，７，７，８，８−ドデカフルオロオクチル（メタ）アクリレート、３，３，４，４，５，５，６，６，７，７，８，８，８−トリデカフルオロオクチル（メタ）アクリレート、２，２，３，３，４，４，５，５，６，６，７，７，７−トリデカフルオロヘプチル（メタ）アクリレート、３，３，４，４，５，５，６，６，７，７，８，８，９，９，１０，１０−ヘキサデカフルオロデシル（メタ）アクリレート、３，３，４，４，５，５，６，６，７，７，８，８，９，９，１０，１０，１０−ヘプタデカフルオロデシル（メタ）アクリレート、３，３，４，４，５，５，６，６，７，７，８，８，９，９，１０，１０，１１，１１−オクタデカフルオロウンデシル（メタ）アクリレート、３，３，４，４，５，５，６，６，７，７，８，８，９，９，１０，１０，１１，１１，１１−ノナデカフルオロウンデシル（メタ）アクリレート、３，３，４，４，５，５，６，６，７，７，８，８，９，９，１０，１０，１１，１１，１２，１２−エイコサフルオロドデシル（メタ）アクリレート、２−ヒドロキシ−４，４，５，５，６，７，７，７−オクタフルオロ−６−トリフルオロメチルヘプチル（メタ）アクリレート、２−ヒドロキシ−４，４，５，５，６，６，７，７，８，９，９，９−ドデカフルオロ−８−トリフルオロメチルノニル（メタ）アクリレート、２−ヒドロキシ−４，４，５，５，６，６，７，７，８，８，９，９，１０，１１，１１，１１−ヘキサデカフルオロ−１０−トリフルオロメチルウンデシル（メタ）アクリレートなどがあげられる。
【００９６】
上記フッ素含有モノマーのなかでは、得られる光学材料の耐汚染性をさらに向上させる効果が大きいという点から、２，２，２−トリフルオロエチル（メタ）アクリレートおよび１，１，１，３，３，３−ヘキサフルオロイソプロピル（メタ）アクリレートがとくに好ましい。
【００９７】
上記フッ素含有モノマーは、単独でまたは２種以上を混合して用いることができ、その量は、目的とするコンタクトレンズの性質に応じて適宜調整すればよい。
【００９８】
本発明においては、必要に応じて、従来からコンタクトレンズに一般的に用いられている各種の添加剤、たとえば、コンタクトレンズに紫外線吸収能を付与したり、コンタクトレンズを着色するために、重合性または非重合性の紫外線吸収剤、色素、紫外線吸収性色素などを、周辺部および／または中央部を形成する重合性成分（硬化性組成物）に存在させて共重合させたり、あるいは重合後に添加したりすることも可能である。とくに考えられる配合としては、以下のものがあげられる。
（１）周辺部（第２の硬化性組成物）：紫外線吸収剤
中央部（第１の硬化性組成物）：色素＋紫外線吸収剤
（２）周辺部（第２の硬化性組成物）：色素＋紫外線吸収剤
中央部（第１の硬化性組成物）：紫外線吸収剤
上記紫外線吸収剤や色素の含有量は、第１及び第２の硬化性組成物で同一でも、異なってもよいが、材料の厚さに大きく影響されることなどを考慮して、通常、全重合性成分１００質量部に対して、紫外線吸収剤、色素共に、０．００１〜１質量部であることが望ましい。しかし、目的とするコンタクトレンズの用途に応じて適宜調整すればよく、とくに限定されるものではない。
【００９９】
紫外線吸収剤および色素の含有量が過大となると、コンタクトレンズの機械的強度などが低下する恐れがあり、また、透明性が低下する問題も生じる。さらに、コンタクトレンズを、生体組織に接触せしめて使用する場合にあっては、紫外線吸収剤、色素および紫外線吸収性色素の毒性も考慮して、その含有量を調整する。
【０１００】
また、得られるコンタクトレンズの機械的強度や耐久性（形状安定性）を向上させ、コンタクトレンズに耐水性、耐溶媒性を付与させようとする場合には、共重合可能な不飽和二重結合を２以上有する多官能性重合性化合物である架橋性モノマーを用いることが好ましい。
【０１０１】
架橋性モノマーとしては、たとえばエチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、アリル（メタ）アクリレート、ビニル（メタ）アクリレート、トリメチロールプロパントリ（メタ）アクリレート、メタクリロイルオキシエチルアクリレート、ジビニルベンゼン、ジアリルフタレート、アジピン酸ジアリル、トリアリルイソシアヌレート、α−メチレン−Ｎ−ビニルピロリドン、４−ビニルベンジル（メタ）アクリレート、３−ビニルベンジル（メタ）アクリレート、２，２−ビス（ｐ−（メタ）アクリロイルオキシフェニル）ヘキサフルオロプロパン、２，２−ビス（ｍ−（メタ）アクリロイルオキシフェニル）ヘキサフルオロプロパン、２，２−ビス（ｏ−（メタ）アクリロイルオキシフェニル）ヘキサフルオロプロパン、２，２−ビス（ｐ−（メタ）アクリロイルオキシフェニル）プロパン、２，２−ビス（ｍ−（メタ）アクリロイルオキシフェニル）プロパン、２，２−ビス（ｏ−（メタ）アクリロイルオキシフェニル）プロパン、１，４−ビス（２−（メタ）アクリロイルオキシヘキサフルオロイソプロピル）ベンゼン、１，３−ビス（２−（メタ）アクリロイルオキシヘキサフルオロイソプロピル）ベンゼン、１，２−ビス（２−（メタ）アクリロイルオキシヘキサフルオロイソプロピル）ベンゼン、１，４−ビス（２−（メタ）アクリロイルオキシイソプロピル）ベンゼン、１，３−ビス（２−（メタ）アクリロイルオキシイソプロピル）ベンゼン、１，２−ビス（２−（メタ）アクリロイルオキシイソプロピル）ベンゼンなどがあげられる。
【０１０２】
上記架橋性モノマーのなかでは、他の重合性成分との相溶性にすぐれ、得られるコンタクトレンズの機械的強度や耐久性（形状安定性）を向上させる効果が大きいという点から、エチレングリコールジ（メタ）アクリレートおよび４−ビニルベンジル（メタ）アクリレートがとくに好ましい。
【０１０３】
上記架橋性モノマーは、単独でまたは２種以上を混合して用いることができ、その量は、目的とするコンタクトレンズの性質に応じて適宜調整すればよいが、かかる架橋性モノマーを用いる場合には、とくに耐久性（形状安定性）を向上させる効果を充分に発現させるために、全重合性成分の０．０１質量％以上、なかんづく０．５質量％以上とすることが好ましく、またコンタクトレンズが脆くなるおそれをなくすために、全重合性成分の１５質量％以下、なかんづく１２質量％以下とすることが好ましい。
【０１０４】
本発明のハイブリッドソフトコンタクトレンズにおいては、例えば上記第１及び第２の硬化性組成物を、所望量それぞれ調整し、これにラジカル重合開始剤を添加して通常の方法で重合させることにより、重合体（含水性軟質材料）を得ることができる。
【０１０５】
上記通常の方法とは、たとえば、ラジカル重合開始剤を添加したのち、室温〜約１３０℃の温度範囲で徐々に加熱するか、マイクロ波、紫外線、放射線（γ線）などの電磁波を照射して重合を行う方法である。加熱重合させる場合には、段階的に昇温させてもよい。重合は、塊状重合法によってなされても良いし，溶媒などを用いた溶液重合法によってもなされてもよく、またその他の方法によってなされてもよい。
【０１０６】
上記ラジカル重合開始剤の代表例としては、たとえば、アゾビスイソブチロニトリル、アゾビスジメチルバレロニトリル、ベンゾイルパーオキサイド、ｔ−ブチルハイドロパーオキサイド、クメンハイドロパーオキサイドなどがあげられ、これらは単独でまたは２種以上を混合して用いることができる。なお、光線などを利用して重合させる場合には、光重合開始剤や増感剤をさらに添加することが好ましい。上記重合開始剤や増感剤の量は、重合性成分全量１００質量部に対して約０．０１〜２質量部、なかんづく約０．０１〜１質量部であることが好ましい。
【０１０７】
第２の硬化性組成物には、中央部と周辺部の膨張差による変形を抑制するために、すなわち、上記第１の含水性軟質素材のサイズ変化率（Ａ）に対する上記第２の含水性軟質素材のサイズ変化率（Ｂ）の比（Ｂ／Ａ）が０．９４以上１．０６以下を満たさない組合せの場合においては、上記第２の含水性軟質素材のサイズ変化を調整する目的で水溶性固体不活性物質または水を添加し重合しても良い。
【０１０８】
水溶性固体不活性物質としては、
（１）平均分子量１，０００〜１００，０００のポリエチレングリコール、ポリプロピレングリコール、ポリブチレングリコール、
（２）安息香酸、ドルイック酸、ナフトエ酸、
（３）平均分子量１００〜１００，０００のポリオキシエチレングリコール、ポリオキシプロピレングリコール、ポリオキシブチレングリコールのエステルまたはエーテル、
（４）石けん、表面活性剤、
（５）ポリビニルピロリドン、ポリビニルカプロラクタム、ポリビニルピペリドン、
（６）Ｎ−アセチルポリエチレンイミン、
（７）ポリ−Ｎ−ビニルイミダゾール、ポリ−Ｎ−ビニルサクシンイミド、ポリ−Ｎ−ビニルグルタルイミド、
などがあげられる。
【０１０９】
コンタクトレンズ形状への成形後のコンタクトレンズからの水溶性固体不活性物質の除去容易性、コンタクトレンズ形状への切削加工性（成形性）の点から、平均分子量が１，０００〜１０，０００、より好ましくは２，０００〜６，０００である水溶性固体不活性物質が好ましい。水溶性固体不活性物質の平均分子量が１，０００未満であると、切削加工性（成形性）が低下する傾向がある。平均分子量が１０，０００を超えると、コンタクトレンズ形状への成形後のコンタクトレンズからの水溶性固体不活性物質の除去容易性が低下する傾向がある。
【０１１０】
また、水溶性固体不活性物質としては、容易にモノマー混合物に溶解し、かつ重合後除去が容易である点から、上記平均分子量を有するポリエチレングリコール、ポリプロピレングリコールまたはポリブチレングリコールが好ましく、その中でもポリエチレングリコールがさらに好ましい。
【０１１１】
＜製造方法＞
本発明のハイブリッドソフトコンタクトレンズの製造方法としては、特に限定されず、例えば、
第１の硬化性組成物を硬化させて、レンズ中央部用の上記第１の含水性軟質素材を形成する第１含水性軟質素材形成工程と、
第２の硬化性組成物を硬化させて、レンズ周辺部用の上記第２の含水性軟質素材を形成する第２含水性軟質素材形成工程と、
この第１の含水性軟質素材及び第２の含水性軟質素材を備える形成体をコンタクトレンズ形状に成形する成形工程と
を有する方法を挙げることができる。
【０１１２】
当該製造方法によれば、中央部・周辺部ともに軟質素材から形成されるハイブリッドコンタクトレンズを効率的に製造することができる。この第１含水性軟質素材形成工程及び第２含水性軟質素材形成工程における各硬化性組成物の硬化方法などは上述したような一般的な方法を用いることができる。
【０１１３】
第１の含水性軟質素材及び第２の含水性軟質素材を備える形成体を得る方法（２つの素材を一体化させる方法）としては、例えば、以下の製造方法（１）〜（３）の方法を挙げることができる。
【０１１４】
製造方法（１）
上記第１含水性軟質素材形成工程及び第２含水性軟質素材形成工程において、一方の工程を先に行い、形成された一方の含水性軟質素材に他方の硬化性組成物を接触させた状態で他方の工程を行う方法。
【０１１５】
当該製造方法（１）によれば、他方の硬化性組成物の一部が一方の含水性軟質素材に含浸した状態で硬化されるため、レンズ中央部と周辺部との接合部分の強度を高めることができる。また、この接合部分が、両含水性軟質素材の中間的な軟性及びサイズ変化率を備えることとなるため、水和処理時等におけるレンズの変形を抑えることができる。
【０１１６】
製造方法（１）を用いる具体的方法としては、例えば、
（ａ）周辺部として、第２の硬化性組成物を硬化させて円柱状の重合体（第２の含水性軟質素材）を得て（第２含水性軟質素材形成工程）、
（ｂ）得られた重合体に、外径と同心の孔を貫通させ、
（ｃ）該貫通孔に第１の硬化性組成物、特に、少なくとも１種類のシリコーン含有モノマーを含む第１の硬化性組成物を充填させて硬化させ、第１の含水性軟質素材を得て（第１含水性軟質素材形成工程）、
（ｄ）得られた重合体（第１の含水性素材及び第２の含水性軟質素材を備える形成体）をコンタクトレンズ形状に切削加工（成形）する（成形工程）、
方法により製造することができる。
【０１１７】
上記（ａ）、（ｂ）および（ｃ）について、外径と同心の貫通孔を有する円柱状の周辺部を予め得ておいて、第１の硬化性組成物を、その貫通孔に充填して貫通孔の中で重合させる。この操作によって、周辺部を構成する重合体（第２の含水性軟質素材）に第１の硬化性組成物が含浸し、含浸した状態で共重合することができるので、周辺部と中央部との接合部の強度を向上させることができ、また、周辺部の外径を基準にしてすべての加工が可能なため、中央部の中心出しが容易となる。
【０１１８】
また、逆に、予め得た中央部（第１の含水性軟質素材）に第２の硬化性組成物を接触させて、第２の含水性軟質素材を形成してもよい。この場合も、中央部を構成する重合体（第１の含水性軟質素材）に第２の硬化性組成物が含浸し、含浸した状態で共重合することができるので、周辺部と中央部との接合部の強度を向上させることができる。
【０１１９】
製造方法（２）
上記第１含水性軟質素材形成工程及び第２含水性軟質素材形成工程後に、形成された第１の含水性軟質素材及び第２の含水性軟質素材を、第３の硬化性組成物を介して接着させることにより両含水性軟質素材を一体化させる工程をさらに有する製造方法。
【０１２０】
このような製造方法（２）によっても、第１の含水性軟質素材及び第２の含水性軟質素材を、第３の硬化性組成物を介して接着させていることで、水和処理の際などのレンズの変形を抑えることができる。
【０１２１】
第１の含水性軟質素材及び第２の含水性軟質素材を、第３の硬化性組成物を介して接着させる方法としては、例えば、板状に形成した第１の含水性軟質素材及び第２の含水性軟質素材の表面に第３の硬化性組成物を塗布し、この塗布面同士を重ね合わせた後、第３の硬化性組成物を硬化して接着させる方法が挙げられる。なお、第１の含水性軟質素材及び第２の含水性軟質素材の表面に第３の硬化性組成物を塗布した後、第１及び第２の含水性軟質素材の表面に第３の硬化性組成物が含浸するように、ある程度の時間（例えば３０秒〜１０分）をとって、塗布面同士を重ね合わせることが好ましい。
【０１２２】
また、円柱状に形成した第１の含水性軟質素材の外周面と、円筒状に形成した第２の含水性素材の内周面とを第３の硬化性組成物を介して接着してもよい。
【０１２３】
製造方法（３）
上記第１含水性軟質素材形成工程及び第２含水性軟質素材形成工程前に、第３の硬化性組成物を硬化させて、平均厚さ１ｍｍ以下の接合層を形成する工程を有し、
上記第１含水性軟質素材形成工程をこの接合層の一の面に第１の硬化性組成物を接触させた状態で行い、
上記第２含水性軟質素材形成工程をこの接合層の他の面に第２の硬化性組成物を接触させた状態で行う製造方法。
【０１２４】
このような製造方法（３）によっても、第１の含水性軟質素材及び第２の含水性軟質素材が、接合層を介して一体化されているため、製造工程における水和処理時の際などのレンズの変形を抑えることができる。
【０１２５】
製造方法（３）の具体的方法としては、第３の硬化性組成物を硬化させてフィルム状（板状）に形成した接合層の両面に、それぞれ第１の硬化性組成物を接触させて硬化させ、レンズ中央部の第１の含水性軟質素材を形成し、この接合層の他の面に第２の硬化性組成物を接触させて硬化させ、レンズ周辺部の第２の含水性軟質素材を形成するとよい。第１及び第２の含水性軟質素材の形成はどちらを先に行ってもよく、また、同時に行ってもよい。さらには、接合層の形状としてはフィルム状以外に、例えば筒状等であってもよい。
【０１２６】
なお、製造方法（２）及び製造方法（３）によって形成される接合層（製造方法（２）においては第３の硬化性組成物から得られる硬化物）の平均厚さとしては、０．５ｍｍ以下が好ましく、さらに０．００２ｍｍ以上０．３ｍｍ以下が好ましく、０．００５ｍｍ以上０．１ｍｍ以下がさらに好ましい。第３の硬化性組成物の硬化物のサイズ変化率と第１又は第２の含水性軟質素材のサイズ変化率との差が０．０５を超える場合は、中央部・周辺部・接合層の膨潤の差異に由来するレンズの変形が生じる場合がある。しかし、この接合層の平均厚さを０．５ｍｍ以下とすることで、このレンズの変形を防止することができる。一方、接合層の平均厚さが０．００２ｍｍより小さいと、十分な接着性が発揮されない場合がある。
【０１２７】
なお、この接合層の平均厚さとは、接合層と第１の含水性軟質素材との接合面と、接合層と第２の含水性軟質素材との接合面との距離、すなわち、第１及び第２の含水性軟質素材の間隔をいう。
【０１２８】
製造方法（２）及び製造方法（３）に用いられる第３の硬化性組成物の組成としては、特に限定されず、上述した第１及び第２の硬化性組成物において例示したような、一般的なコンタクトレンズに用いられる各種モノマー、架橋性モノマー、重合開始剤等を含むものが挙げられる。
【０１２９】
第３の硬化性組成物に好適に用いられるモノマーとしては、２−ヒドロキシエチルメタクリレート、グリセロールメタクリレート、グリセロールジメタクリレート、ヒドロキシブチルメタクリレート、メチルメタクリレート、ＰＥＧ（ポリエチレングリコール）４００ジアクリレート等を挙げることができる。これらは、１種又は２種以上を混合して用いることができる。
【０１３０】
第３の硬化性組成物に好適に用いられる架橋性モノマーとしては、エチレングリコールジ（メタ）クリレートを挙げることができる。架橋性モノマーの含有量としては、特に限定されず、例えば全重合性成分に対して０．０１質量％以上５質量％以下である。
【０１３１】
第３の硬化性組成物に好適に用いられる重合開始剤としては、２，２’−アゾビス（２，４−ジメチルバレロニトリル）、２−ヒドロキシ−２−メチル−１−フェニルプロパン−１−オンを挙げることができる。重合開始剤の含有量としては、特に限定されないが、例えばモノマーに対して０．０１質量％以上５質量％以下である。
【０１３２】
また、本発明のハイブリッドソフトコンタクトレンズは、特開２０００−３４３５３９号に記載の多種材コンタクトレンズブランクスの成形型および製造方法を用いて製造することもできる。
【０１３３】
この成形型を用いることで、複数の重合体にてレンズの所定部位がそれぞれ構成されて一体的なコンタクトレンズ形状を呈する多種材コンタクトレンズを与える材料であって、それら複数の重合体が一体的に積層されてなる多種材コンタクトレンズブランクを成形することができる。
【０１３４】
この成形型は、（ａ）該コンタクトレンズブランクの一方の側の面を成形する成形キャビティ面を有する下型と、（ｂ）該下型との間で、または該下型の上記成形キャビティ面上に成形した上記複数の重合体のうちの少なくとも１つとの間で、該複数の重合体の残りのもののうちの１つを成形する中間成形キャビティを形成する型であって、該中間成形キャビティ内での重合にて成形される重合体に対して、該成形される重合体とは異なる重合体を与える原料モノマー配合液が収容される凹所を形成する凸部を有し、且つ該中間成形キャビティ内での該重合体の成形の後に除去せしめられ得るように構成された、少なくとも１つの中間型と、（ｃ）該少なくとも１つの中間型を用いて成形された重合体を成形キャビティ面上に有する上記下型に対して組み合わされ、該重合体に形成された上記凹所を覆蓋して、該凹所内での上記原料モノマー配合液の重合によって上記コンタクトレンズブランクの他方の側の面の少なくとも一部を成形する上型とを含むことを特徴としている。
【０１３５】
中央部を形成する素材と周辺部を形成する素材のサイズ変化率調整剤として、不活性物質を添加してもよい。所望の物性が得られた周辺部と中央部それぞれの組成において、各組成の平衡膨潤時の寸法に差異が生じる場合、サイズ変化率が大きい方の組成物に非重合性の液体または固体の不活性物質を添加し、重合段階で擬似的な膨潤状態を形成、水和処理によって不活性物質を水と置換することで平衡膨潤時の寸法の差異を調整することができる。また、平衡膨潤に達するまでの時間が大きく異なる場合、その過程において双方の素材に著しいストレスが加わり、そのストレスにより塑性変形（不可逆な変形）が生じ、レンズ形状とならない場合がある。その場合は水和処理浴の浸透圧を段階的に下げ、平衡膨潤までの時間をコントロールすることで中央部材、周辺部材の塑性変形が生じることなく平衡膨潤状態に達することができる。不活性物質の添加は、ＬＳＲ（線膨張率）の差が３０％以下の場合に用いることが好ましく、それ以上であると不活性物質が組成物の重合性を低下させる。
【０１３６】
上記の製造方法（１）〜（３）等においては、
下記式（１）に従った上記第１の含水性軟質素材のサイズ変化率（Ａ）と上記第２の含水性軟質素材のサイズ変化率（Ｂ）との差が０．０５以下であるとよい。
サイズ変化率＝水和処理後のプレートの２０℃にて生理食塩水に浸漬した状態での直径（ｍｍ）／水和処理前のプレートの直径（ｍｍ）  ・・・  （１）
【０１３７】
また、これらのハイブリッドソフトコンタクトレンズの製造方法において、
上記第１の含水性軟質素材のサイズ変化率（Ａ）に対する上記第２の含水性軟質素材のサイズ変化率（Ｂ）の比（Ｂ／Ａ）が０．９４以上１．０６以下であるとよい。
【０１３８】
当該製造方法によれば、このようにサイズ変化率が近い第１の含水性軟質素材及び第２の含水性軟質素材を用いることで、成形工程後の水和処理時の際などのレンズの変形を抑えることができる。
【０１３９】
本発明のハイブリッドコンタクトレンズの製造方法においては、上述のような各方法で一体的に第１の含水性素材及び第２の含水性軟質素材を備える形成体をコンタクトレンズの形状に成形（切削加工等）する。
【０１４０】
このコンタクトレンズ形状に成形（切削加工等）された乾燥状態のハイブリッドソフトコンタクトレンズを水和処理液に浸漬することにより水和処理する工程を経て、ハイブリッドソフトコンタクトレンズを得ることができる。
【０１４１】
この水和処理する工程においては、
下記式（１’）に従った上記第１の含水性軟質素材のサイズ変化率（Ａ’）と上記第２の含水性軟質素材のサイズ変化率（Ｂ’）との差が０．０５以下となる第１の含水性軟質素材、第２の含水性軟質素材及び水和処理液の組み合わせ、特に水和処理液を選択して用いるとよい。
サイズ変化率＝水和処理液による水和処理後のプレートの水和処理液に浸漬した状態での直径（ｍｍ）／水和処理前のプレートの直径（ｍｍ）  ・・・  （１’）
【０１４２】
当該製造方法によれば、このように第１及び第２の含水性素材並びに水和処理液を第１及び第２の含水性軟質素材のサイズ変化率を考慮して選択することなどで、水和処理時のレンズの変形をさらに低減させることができる。
【０１４３】
この水和処理する工程においては、さらに、上記第１の含水性軟質素材のサイズ変化率（Ａ’）に対する上記第２の含水性軟質素材のサイズ変化率（Ｂ’）の比（Ｂ’／Ａ’）が０．９４以上１．０６以下となる第１の含水性軟質素材、第２の含水性軟質素材及び水和処理液の組み合わせ、特に水和処理液を選択して用いるとよい。当該製造方法によれば、水和処理時のレンズの変形をより低減させることができる。
【０１４４】
水和処理の際、材料（第１及び第２含水性軟質素材）の組み合わせによっては、中央部が完全膨潤に至るまでに要する時間が周辺部の完全膨潤に至るまでの時間に比べて遅いために水和処理の段階で一時的に第１の含水性軟質素材のサイズ変化率と第２の含水性軟質素材のサイズ変化率の差が０．０５を超える場合が生じる。この差が０．０５を超える場合、周辺部のストレスによって中央部が膨潤過程で塑性変形をきたし平衡膨潤状態においても形状が回復しないことがある。この場合、平衡膨潤過程に至る水和処理段階で上記の差が０．０５を越えないような水和処理液を選択することで、中央部に塑性変形が生じずにレンズを製造することができる。第１の含水性軟質素材のサイズ変化率と第２の含水性軟質素材のサイズ変化率の差の調整には浸透圧と温度による含水ポリマー収縮作用が利用可能であり、イオン性ポリマーの場合においてはｐＨを利用することも可能である。更にこれらは、組み合わせで用いることが可能であり、平衡膨潤に至る過程において段階的に水和処理液を変更することも可能である。
【０１４５】
上記水和処理液の浸透圧としては、２５０〜５０００ｍＯｓｍ／ｋｇの範囲内であることが好ましい。また、水和処理における温度としては、浸透圧による寸法変化の作用が大きい溶液を使用した時は常温（２０℃付近）でよいが、濃度によっては１０〜７０℃の範囲の温度で処理することが好ましい。上記水和処理液には上記浸透圧が達成できる金属塩などの電解性物質、非電解性物質の溶液等が使用できるが、好ましくはＮａＣｌ、重曹（ＮａＨＣＯ３）、炭酸ナトリウム、ＫＣｌ、リン酸水素二ナトリウム、リン酸二水素カリウム、ＰＢＳ（−）、糖類、グリセロール、尿素、エチレングリコール、クエン酸、アスコルビン酸などの溶液が挙げられる。
【０１４６】
第１の含水性軟質素材と第２の含水性軟質素材の組み合わせによっては、レンズの装用環境下である２００〜４００ｍＯｓｍ／ｋｇ、ｐＨ６〜８の領域における第１の含水性軟質素材のサイズ変化率と第２の含水性軟質素材のサイズ変化率の差が０．０５を越える場合がある。この場合は、単独での変化率が大きい方の含水性軟質素材の配合液に上記の差が０．０５以下となるような量の非重合性の水溶性物質を添加することで、重合後の水和処理時において、添加した非重合性の水溶性物質が水と置換することにより、変化率が大きい方の含水性軟質素材の変化率を小さくし、同一浸透圧及び同一温度下における平衡膨潤時の上記の差を０．０５以下にすることができる。上記非重合性の水溶性物質には、配合液に溶解し水溶性の固体物質及び水溶性の溶媒が使用できる。
【０１４７】
水和処理時に浸透圧の調整をする場合、上記物質に加えて、下記サイズ変化率調整剤を添加することができる。例えば、炭化水素系物質、ハロゲン系炭化水素、アルコール、フェノール、エーテル、アセタール、ケトン、脂肪酸、酸無水物、エステル、窒素化合物、硫黄化合物、無機系溶媒、またはこれらに溶媒に溶解する不活性固体物質がサイズ変化率調整剤として使用できるが、好ましくは、水により抽出ができる上述した水溶性固体物質あるいは、エタノール、メタノール、１−プロパノール、２−プロパノール等の炭素数１〜４のアルコールまたはアセトン、メチルエチルケトン、ジメチルホルムアミド、ジメチルスルホキシド、アセトニトリル及びＮ−メチルピロリドンから選択される水溶性溶媒が好ましい。
【実施例】
【０１４８】
＜＜試験試料作製＞＞
試験試料を製造方法（１）に対応した以下の手順で作製した（図１〜図４参照）。
１．表１の組成に従って第１の硬化性組成物を調製した。なお、表中の配合比は全て質量部である（以下、本実施例において同様）。ポリプロピレン（ＰＰ）カップ１に、調製した第１の硬化性組成物２を充填後、ポリエチレンテレフタレート（ＰＥＴ）フィルム３で密閉し、６０℃で１時間、その後８０℃で１時間熱重合した（第１含水性軟質素材形成工程：図１参照）。
２．表１の組成に従って第２の硬化性組成物を調製した。
３．重合させた中心材（第１の含水性軟質素材２’）をＰＰカップ１から取り出し、図２のように３つの径を持った同軸円柱体（ａ、ｂ、ｃ）からなる積層構造に加工（フタ加工）した。同軸円柱体ａ、ｂ、ｃのサイズは以下の通りである。
ａ：径・厚みは任意。
ｂ：径は周辺部重合時に使用するＰＰカップ４の内径に等しい。厚みは０．３ｍｍ。
ｃ：径は７ｍｍ。厚みは３ｍｍ。
４．新しいポリプロピレン（ＰＰ）カップ４に第２の硬化性組成物５を充填し、上記３．で作製したフタ加工した中心材（第１の含水性軟質素材２’）で密閉し６０℃で１時間、その後８０℃で１時間熱重合した（第２含水性軟質素材形成工程：図３参照）。
５．上記４．で作製した２種材ブランクス（一体化した第１の含水性素材２’及び第２の含水性軟質素材５’を備える形成体）を切削してプレート６を作製した（φ１２ｍｍ、厚み０．２ｍｍ）（図４参照）。
６．上記５．で作製したプレート６を、表２に記載の水和処理液に浸漬して４０℃にて静置した。
７．１日後、プレート６を取り出して蒸留水ですすいだ後、２０℃の生理食塩水に浸漬して静置して、製造例１〜６のプレートを得た。【０１４９】
＜＜変化率測定＞＞
上記＜＜試験試料作製＞＞の工程１、４の熱重合条件に従って表１の組成に基づいて中央部を形成する素材（第１の含水性軟質素材）Ｃ１〜Ｃ２及び周辺部を形成する素材Ｐ１〜Ｐ４（第２の含水性軟質素材）の単一素材のプレート（乾燥状態で直径１２ｍｍ、厚み０．２ｍｍ）を作製した。そのプレートの水和処理後での直径を、２０℃にて生理食塩水に浸漬した状態で、投影機（（株）ニコン製、ＰＲＯＦＩＬＥ  ＰＲＯＪＥＣＴＯＲ  Ｖ−１２Ｂ）にて測定した。得られた値を用い、以下の式に従ってサイズ変化率及びサイズ変化率比Ｂ／Ａを算出した。【０１５０】
サイズ変化率＝水和処理後のプレートの２０℃にて生理食塩水に浸漬した状態での直径（ｍｍ）／水和処理前のプレートの直径（＝１２）（ｍｍ）
サイズ変化率比＝Ｂ／Ａ
ここで、Ａ：中央部素材（第１の含水性軟質素材）のサイズ変化率
Ｂ：周辺部素材（第２の含水性軟質素材）のサイズ変化率【０１５１】
＜＜含水性軟質素材の評価基準＞＞
いずれも目視判断による。結果を表１に示す。【０１５２】
（１）配合液溶解性
○：溶解後の配合液が透明である。
×：溶解後の配合液に白濁が認められる。【０１５３】
（２）透明性
透明性（ｄｒｙ）は水和処理前、透明性（ｗｅｔ）は水和処理後の透明性を目視判断した。
○：得られたレンズ（プレート）が透明である。
×：得られたレンズ（プレート）に白濁が認められる。【０１５４】
（３）切削性
○：切削が容易であり、切削面の光沢が大きい。
×：切削が困難であり、切削面の光沢がやや小さいかそれ以下である。【０１５５】
＜＜形状確認＞＞
水和処理後のプレートを目視にて観察した。結果を表２に示す。【０１５６】
【表１】
2011004800.tif 000007
【０１５７】
なお、表中の略称は下記の化合物を示す。
ＳｉＳｔ：トリス（トリメチルシロキシ）シリルスチレン
ＳｉＭＡ：トリス（トリメチルシロキシ）シリルプロピルメタクリレート
シロキサンマクロモノマー：下記式で表されるウレタン結合含有ポリジメチルシロキサンマクロモノマー
【化６】
2011004800.tif 000008
ＤＭＡＡ：ジメチルアクリルアミド
Ｎ−ＶＰ：Ｎ−ビニルピロリドン
ＭＡＡ：メタクリル酸
ＥＤＭＡ：エチレングリコールジメタクリレート
ＶＢＭＡ：下記式で表される４−ビニルベンジルメタクリレート
【化７】
2011004800.tif 000009
Ｖ−６５：２，２’−アゾビス（２，４−ジメチルバレロニトリル）【０１５８】
＜＜結果＞＞
【表２】
2011004800.tif 000010
脚注）各例において、水和処理液は表中に○が記載されている方を使用した。【０１５９】
［実施例１〜４及び比較例１］
下記表３の組成から選択した中心部素材（第１の含水性軟質素材）と周辺部素材（第２の含水性軟質素材）とを組み合わせて、前述した試験試料作成方法に準じて実施例１〜４及び比較例１のハイブリッドソフトコンタクトレンズを作成した。各ハイブリッドソフトコンタクトレンズにおける中心部素材（第１の含水性軟質素材）と周辺部素材（第２の含水性軟質素材）との組合せを表４に記載した。なお、今回は、試験試料作成方法の５．において、形成体をプレート状ではなく、レンズ状に切削して成形した。【０１６０】
＜＜耐オートクレーブ（高圧蒸気滅菌）性試験＞＞
試料：
１）下記表３記載の組成で製作した単一素材からなるレンズ
２）上記実施例１〜４及び比較例１のハイブリッドソフトコンタクトレンズ
オートクレーブ処理条件：
生理食塩水（約３ｍＬ）の入ったガラスバイアル瓶にレンズ１枚を入れ、高圧蒸気滅菌装置（平山製作所製  ｍｏｄｅｌ  ＳＭ−１８）を用いて、オートクレーブ処理（１２１℃、２０ｍｉｎ．）を行った。【０１６１】
評価方法：
室温まで徐冷した後レンズを取り出して外観を確認し、以下の判定基準にて評価した。結果を表３及び表４に示す。
判定基準：
○：透明で、かつ変形が生じなかった、或いは、透明で、かつコンタクトレンズとして許容できる変形であった。
×：白濁またはコンタクトレンズとして許容できない変形を生じた。【０１６２】
【表３】
2011004800.tif 000011
３ＦＥＭＡ：２，２，２，―トリフルオロエチルメタクリレート
ＨＥＭＡ：２−ヒドロキシエチルメタクリレート
ＨＯＢ：ヒドロキシブチルメタクリレート
これら以外の成分の化合物名又は化学構造は前述したとおりである。【０１６３】
【表４】
2011004800.tif 000012
【０１６４】
中央部素材（第１の含水性軟質素材）Ｃ２、周辺部素材（第２の含水性軟質素材）Ｐ１のプレートについて、種々の水和処理液中、種々の温度で素材の寸法変化を求めた。また、実施例４のハイブリッドソフトコンタクトレンズ（Ｃ２／Ｐ１）を各水和処理液にそれぞれの温度で水和処理した。その結果を表５及び表６に示す。【０１６５】
表５の水和処理液の浸透圧の違いによるサイズ変化率測定、及び表６の水和処理液のｐＨの違いによるサイズ変化率測定は、以下の測定条件にて行った。
装置：（株）ニコン製  投影機Ｖ−１２Ｂ
浸透圧計  東亜電波工業（株）製  ＨＳＭ−１
方法：乾燥状態で直径１２ｍｍ、厚さ０．２ｍｍのポリマープレートを各浸透液（水和処理液）に浸漬したときの直径を測定した。【０１６６】
【表５】
2011004800.tif 000013
【０１６７】
【表６】
2011004800.tif 000014
【０１６８】
サイズ変化率の差｜Ｂ−Ａ｜及び比（Ｂ／Ａ）が、前述した式の条件（差が０．０５以下、比が０．９４以上１．０６以下）を満たす場合に、得られる実施例４のハイブリッドソフトレンズにクラゲ状の変形が生じないことがわかった。【０１６９】
すなわち、水和処理液の浸透圧に関しては（表５）、実施例４のハイブリッドソフトコンタクトレンズの水和処理を、１０％ＮａＣｌ水溶液により６０℃で行った場合、２３％ＮａＣｌ水溶液により６０℃で行った場合、２％重曹水溶液により６０℃、４０℃及び２０℃で行った場合、２％重曹−１０％ＮａＣｌ混合水溶液により６０℃、４０℃及び２０℃で行った場合、並びに２％重曹２３％−ＮａＣｌ混合水溶液により６０℃、４０℃及び２０度で行った場合は、形状変化が生じず、２３％ＮａＣｌ水溶液により４０℃で行った場合は若干の形状変化が生じたが、その他の場合は形状変化が生じた。【０１７０】
また、水和処理液の浸透圧とｐＨに関しては（表６）、実施例４のハイブリッドソフトコンタクトレンズの水和処理を、５．５％Ｄ（＋）−グルコース水溶液により２０℃で行った場合、ＰＢＳ（−）水溶液により２０℃で行った場合、１．８％エチレングリコール水溶液により２０℃で行った場合、１．８％尿素水溶液により２０℃で行った場合、２．７％グリセロール水溶液により２０℃で行った場合、１．１５％ＫＣｌ水溶液により２０℃で行った場合、ＩＳＯ生食により２０℃で行った場合、５．０％クエン酸水溶液により４０℃で行った場合及び５．０アスコルピン酸水溶液により２０℃で行った場合は形状変化が生じなかったが、５．０％クエン酸水溶液により２０℃で行った場合は形状変化が生じた。【０１７１】
なお、中央部素材（第１の含水性軟質素材）Ｃ１〜Ｃ２と周辺部素材（第２の含水性軟質素材）Ｐ１〜Ｐ４についてヤング率（引張弾性率）の測定結果は表７のとおりである。また、この測定条件は以下の通りである。
装置：（株）島津理化製  万能試験機  オートグラフＡＧ−ＩＳ  ＭＳ型
：アズワン（株）製  低温恒温水槽  ＣＢ−３０２
ロードセル：１００Ｎ
引張り速さ：２０ｍｍ／ｍｉｎ（Ｃ１は１ｍｍ／ｍｉｎ）
温度：２０℃
治具：厚さ０．３ｍｍ
試料形状：ダンベル（幅約２ｍｍ  治具間距離約４ｍｍ）
方法：２０℃の生理食塩水中で測定【０１７２】
【表７】
2011004800.tif 000015
（大塚生食注  Ｌｏｔ  Ｎｏ．８Ｊ７８Ｎ）【０１７３】
［実施例５〜１２］
次に、製造方法（２）として、以下の手順にて、ハイブリッドソフトコンタクトレンズを製造した。
１．表８の組成に従って、第１の硬化性組成物を調製した。この第１の硬化性組成物をガラス製試験管に注入し、３０℃で２４時間、５０℃で２４時間加熱して重合を行い、棒状の重合体（レンズ中央部用の第１の含水性軟質素材）を得た（第１含水性軟質素材形成工程）。
２．表８の組成に従って、第２の硬化性組成物を調製した。この第２の硬化性組成物をガラス製試験管に注入し、３０℃で２４時間、５０℃で２４時間加熱して重合を行い、棒状の重合体（レンズ周辺部用の第２の含水性軟質素材）を得た（第２含水性軟質素材形成工程）。
３．１．及び２．で得られた各棒状の重合体を厚み４ｍｍになるように切断し、プレート状のレンズ中央部用の第１の含水性軟質素材及びレンズ周辺部用の第２の含水性軟質素材を得た。
４．表９の組成に従って、第３の硬化性組成物を調製した。この第３の硬化性組成物を上述のプレート状のレンズ中央部用の第１の含水性軟質素材及びレンズ周辺部用の第２の含水性軟質素材の片面にそれぞれ塗布した。
５．第３の硬化性組成物を含浸させるため塗布後２分経過後、塗布面同士を接触させて両素材を重ね合わせて、３分間静置した。
６．５で作成した一体となったブロックを、アイグラフィックス（株）製の紫外線硬化装置を用いて２０分間ＵＶ照射を行い、接合層を介して一体化された第１の含水性素材及び第２の含水性軟質素材を備える形成体を得た。
７．６で得た形成体を切削によってレンズ形状に加工しハイブリッドソフトコンタクトレンズを得た（成形工程）。この乾燥状態のハイブリッドソフトコンタクトレンズを２％ＮａＨＣＯ３ａｑに浸漬して６０℃にて静置した。【０１７４】
【表８】
2011004800.tif 000016
【０１７５】
【表９】
2011004800.tif 000017
ＧＭＡ：グリセロールメタクリレート
ＧＤＭＡ：グリセロールジメタクリレート
ＰＥＧ：ポリエチレングリコール
ＭＭＡ：メチルメタクリレート
ＨＭＰＰＯ：２−ヒドロキシ−２−メチル−１−フェニルプロパン−１−オン
これら以外の成分の化合物名又は化学構造は前述したとおりである。【０１７６】
上記手順に従って、また、第１〜第３の硬化性組成物の組み合わせを表１０に示すとおりとして、実施例５〜１２のハイブリッドソフトコンタクトレンズを得た。２％ＮａＨＣＯ３ａｑに浸漬して６０℃にて静置した後のレンズ形状について、以下の評価方法に従って評価した。結果を表１０に示す。なお、接合層の厚みは、いずれも０．０２ｍｍ以下であった。
評価方法：
○：変形が生じなかった、または、コンタクトレンズとして許容できる変形であった。
×：コンタクトレンズとして許容できない変形を生じた。【０１７７】
【表１０】
2011004800.tif 000018
【０１７８】
［実施例１３、１４及び参考例１〜３］
次に、製造方法（３）として、以下の手順にて、ハイブリッドソフトコンタクトレンズを製造した。
１．上記表９の組成に従って第３の硬化性組成物を調製した。この第３の硬化性組成物に対して、アイグラフィックス（株）製の紫外線硬化装置を用いて２０分間ＵＶ照射を行い、表１１の各厚みのプレート状の接合層を得た。
２．上記表８の組成に従って第１の硬化性組成物を調製した。この第１の硬化性組成物をポリプロピレン（ＰＰ）カップに充填し、１．で得た接合層でカップを覆って密閉した。この密閉したカップを４０℃で１時間、５０℃で２時間、６０℃で２時間、９０℃で３０分加熱して重合させ、第１の含水性軟質素材と接合層とが一体となったブロックを得た（第１含水性軟質素材形成工程）。
３．上記表８の組成に従って第２の硬化性組成物を調製した。この第２の硬化性組成物を新たなポリプロピレン（ＰＰ）カップに充填し、２．で得たブロックで、接合層が第２の硬化性組成物と接触するようにカップを覆って密閉した。この密閉したカップを４０℃で１時間、５０℃で２時間、６０℃で２時間、９０℃で３０分加熱して重合させ、第１の含水性軟質素材と接合層と第２の含水性軟質素材とが一体となった形成体を得た（第２含水性軟質素材形成工程）。
４．３．で得た形成体を切削によってレンズ形状に加工しハイブリッドソフトコンタクトレンズを得た（成形工程）。このハイブリッドソフトコンタクトレンズを２％ＮａＨＣＯ３ａｑに浸漬して６０℃にて静置した。【０１７９】
上記手順に従って、また、第１〜第３の硬化性組成物の組み合わせを表１１に示すとおりとして、実施例１３、１４及び参考例１〜３のハイブリッドソフトコンタクトレンズを得た。２％ＮａＨＣＯ３ａｑに浸漬して６０℃にて静置した後の、レンズ形状について、結果として表１１に示す。なお、評価方法は、表１０の基準と同様である。【０１８０】
【表１１】
2011004800.tif 000019
【０１８１】
このように、製造方法（１）〜（３）のいずれの方法によっても、水和処理の際に変形の生じないハイブリッドソフトコンタクトレンズを製造することができた。また、このように製造されたいずれのハイブリッドソフトコンタクトレンズも、指で触ることで、中央部及び中央部と周辺部との境界部分が滑らかであり、装着時に違和感が低減されることを確認した。
【産業上の利用可能性】
【０１８２】
以上のように、本発明のハイブリッドソフトコンタクトレンズは、装用感に優れ、高温蒸気滅菌が可能な２種類の軟質素材を備えるソフトコンタクトレンズとして使用されることができる。
【符号の説明】
【０１８３】
１    ポリプロピレンカップ
２    第１の硬化性組成物
２’  第１の含水性軟質素材
３    ポリエチレンテレフタレートフィルム
４    ポリプロピレンカップ
５    第２の硬化性組成物
５’  第２の含水性軟質素材
６    プレート
【図１】
2011004800.tif 000021
【図２】
2011004800.tif 000022
【図３】
2011004800.tif 000023
【図４】
2011004800.tif 000024
【国際調査報告】
2011004800.tif 000025
2011004800.tif 000026
2011004800.tif 000027
2011004800.tif 000028